(57)【要約】  樹脂及び下記一般式（１）で表される化合物を含む樹脂層と、樹脂層の少なくとも一方の面上に、ウレタン樹脂、アクリル樹脂及びポリシロキサンからなる群より選ばれる少なくとも１種を含有する保護層と、を備える樹脂成形体及びその応用。一般式（１）中、Ｈｅｔ１は、２価の５員あるいは６員環の芳香族ヘテロ環残基を表す。Ｘａ、Ｘｂ、Ｘｃ及びＸｄはそれぞれ独立に、ヘテロ原子を表し、Ｙａ、Ｙｂ、Ｙｃ、Ｙｄ、Ｙｅ及びＹｆは、それぞれ独立に、ヘテロ原子または炭素原子を表す。Ｈｅｔ１に結合している環は、任意の位置に二重結合を有していてもよい。2018180929.tif 000036
2018180929.tif 000002
【特許請求の範囲】
【請求項１】
樹脂及び下記一般式（１）で表される化合物を含む樹脂層と、
前記樹脂層の少なくとも一方の面上に、ウレタン樹脂、アクリル樹脂及びポリシロキサンからなる群より選ばれる少なくとも１種を含有する保護層と、を備える樹脂成形体。
【化１】
2018180929.tif 000031
一般式（１）中、Ｈｅｔ１は、２価の５員あるいは６員環の芳香族ヘテロ環残基を表す。
Ｘａ、Ｘｂ、Ｘｃ及びＸｄはそれぞれ独立に、ヘテロ原子を表す。
Ｙａ、Ｙｂ、Ｙｃ、Ｙｄ、Ｙｅ及びＹｆは、それぞれ独立に、ヘテロ原子または炭素原子を含む基を表す。Ｈｅｔ１に結合している環は、任意の位置に二重結合を有していてもよい。
【請求項２】
前記樹脂層の全量に対する前記一般式（１）で表される化合物の含有量が、０質量％を超え、５．０質量％以下である請求項１に記載の樹脂成形体。
【請求項３】
前記保護層の厚みが０．５μｍ〜１０μｍである請求項１または請求項２に記載の樹脂成形体。
【請求項４】
前記保護層が、ウレタン樹脂またはアクリル樹脂を含有し、保護層の、Ｆｅｄｏｒｓ法によって算出した溶解度パラメーターが、２０（Ｊ／ｃｍ３）１／２〜２８（Ｊ／ｃｍ３）１／２の範囲にある請求項１〜請求項３のいずれか１項に記載の樹脂成形体。
【請求項５】
前記保護層の、前記樹脂層と接する側とは反対側の面上に、さらに、反射防止層を備える請求項４に記載の樹脂成形体。
【請求項６】
前記一般式（１）で表される化合物が、下記一般式（２）で表される化合物である請求項１〜請求項５のいずれか１項に記載の樹脂成形体。
【化２】
2018180929.tif 000032
一般式（２）中、Ｈｅｔ２は、２価の５員あるいは６員環の芳香族ヘテロ環残基を表す。
Ｘ２ａ、Ｘ２ｂ、Ｘ２ｃ及びＸ２ｄは、それぞれ独立に、ヘテロ原子を表す。
Ｙ２ｂ、Ｙ２ｃ、Ｙ２ｅ及びＹ２ｆは、それぞれ独立に、ヘテロ原子または炭素原子を含む基を表す。Ｈｅｔ２に結合している環は、任意の位置に二重結合を有していてもよい。
Ｌ１及びＬ２は、それぞれ独立に酸素原子、硫黄原子またはＮＲａを表し、Ｒａは、水素原子または１価の置換基を表す。
Ｚ１及びＺ２はそれぞれ独立にＹ２ｂ及びＹ２ｃまたはＹ２ｅ及びＹ２ｆと互いに結合して４員〜８員環を形成するのに必要な原子群を表す。
【請求項７】
前記一般式（２）で表される化合物が、下記一般式（３）で表される化合物である請求項６に記載の樹脂成形体。
【化３】
2018180929.tif 000033
一般式（３）中、Ｈｅｔ３は、２価の５員あるいは６員環の芳香族ヘテロ環残基を表す。
Ｘ３ａ、Ｘ３ｂ、Ｘ３ｃ及びＸ３ｄは、それぞれ独立に、ヘテロ原子を表す。
Ｒ３ａ、Ｒ３ｂ、Ｒ３ｃ、Ｒ３ｄ、Ｒ３ｅ、Ｒ３ｆ、Ｒ３ｇ及びＲ３ｈはそれぞれ独立に、水素原子または１価の置換基を表す。
【請求項８】
前記一般式（３）で表される化合物が、下記一般式（４）で表される化合物である請求項７に記載の樹脂成形体。
【化４】
2018180929.tif 000034
一般式（４）中、Ｈｅｔ４は、２価の５員あるいは６員環の芳香族ヘテロ環残基を表す。
Ｒ４ａ、Ｒ４ｂ、Ｒ４ｃ、Ｒ４ｄ、Ｒ４ｅ、Ｒ４ｆ、Ｒ４ｇ及びＲ４ｈは、それぞれ独立に、水素原子または１価の置換基を表す。
【請求項９】
前記一般式（４）で表される化合物が、下記一般式（５）で表される化合物である請求項８に記載の樹脂成形体。
【化５】
2018180929.tif 000035
一般式（５）中、Ｒ５ａ、Ｒ５ｂ、Ｒ５ｃ、Ｒ５ｄ、Ｒ５ｅ、Ｒ５ｆ、Ｒ５ｇ及びＲ５ｈは、それぞれ独立に、水素原子または１価の置換基を表す。
Ｒ５ｉ及びＲ５ｊはそれぞれ独立に、水素原子または１価の置換基を表す。
【請求項１０】
眼鏡レンズである請求項１〜請求項９のいずれか１項に記載の樹脂成形体。
【請求項１１】
樹脂フィルムである請求項１〜請求項９のいずれか１項に記載の樹脂成形体。
【請求項１２】
透明基材と、前記透明基材の少なくとも一方の面上に備えられた粘着層と、前記粘着層の透明基材と接する面とは反対側の面上に備えられた請求項１１に記載の樹脂フィルムである樹脂成形体と、を有するブルーライトカット積層体。
【発明の詳細な説明】
【技術分野】
【０００１】
本開示は、樹脂成形体、及びブルーライトカット積層体に関する。
【背景技術】
【０００２】
陰極管表示装置、プラズマディスプレイ、エレクトロルミネッセンスディスプレイ、蛍光表示ディスプレイ、フィールドエミッションディスプレイ、液晶表示装置（Ｌｉｑｕｉｄ  Ｃｒｙｓｔａｌ  Ｄｉｓｐｌａｙ；ＬＣＤ）の如き画像表示装置、或いは、タッチパネルを搭載したスマートフォン、タブレット端末等の各種ディスプレイでは、光源を備えるディスプレイの画面を目視して使用される。
近年、画像表示装置、タッチパネルを搭載した小型端末等を長時間使用する場合における、紫外線およびブルーライトの網膜への影響が注目されている。また、大型ディスプレイ等においても紫外線およびブルーライトによる網膜への影響の低減が望ましいとされている。
波長４００ｎｍ〜４２０ｎｍの近紫外線及びブルーライト（以下、紫外線等と称することがある）の網膜への影響を低減する目的で、紫外線吸収剤を含有する樹脂成形体で光源を被覆したり、画像表示装置の表面を、紫外線吸収剤を含有する保護シートで被覆したり、することにより紫外線等の網膜への影響を低減し得る。
また、他の方法として、光源を備えるディスプレイの画面を目視する際に装着する眼鏡レンズによって紫外線を吸収させ、使用者の網膜への紫外線等による影響を低減することなどの試みがなされている。【０００３】
紫外線等の遮断効果が良好な樹脂成形物として、長波長紫外線の吸収能に優れたオキサジノン骨格を有する紫外線吸収剤を５ｇ／ｍ２以下の量で含有する樹脂成形物及びポリマーフィルムが提案されている（特開２０１０−１３２８４６号公報参照）。特開２０１０−１３２８４６号公報に記載の紫外線吸収剤は、少量で高い紫外線吸収効果が得られるため、従来公知の紫外線吸収剤を、より多量に樹脂成形物に添加する場合と比較して、樹脂成形物の物性に対する紫外線吸収剤の添加による影響が出にくいことが記載されている。
また、紫外線吸収剤に反応性基を導入し、基材樹脂と重合させることで、長期間に亘り使用した場合でも、紫外線吸収能が維持される耐紫外線ポリエステル樹脂組成物が提案されている（特開２０１６−２５９６２４号公報参照）。特開２０１６−２５９６２４号公報に記載のポリエステル樹脂組成物は、長期間使用しても紫外線吸収剤と樹脂とが結合することで、紫外線吸収剤の樹脂組成物からの溶出が抑制され、紫外線吸収性能が長期間維持されることが記載されている。
【発明の概要】
【発明が解決しようとする課題】
【０００４】
しかしながら、本発明者らの検討によれば、特開２０１０−１３２８４６号公報に記載の樹脂成形物は、長期間使用した場合、或いは、オキサジノン骨格を有する紫外線吸収剤との相溶性が低い樹脂に添加した場合において、特に、高湿熱環境下で長期間使用した場合、樹脂成形物に含まれる紫外線吸収剤が樹脂成形物の表面に浸み出し、樹脂成形物が白化して、ヘイズが上昇する場合があることを見出した。このため、特開２０１０−１３２８４６号公報に記載の樹脂成形物は、高湿熱環境下における耐久性の点で、なお、改良の余地がある。【０００５】
また、特開２０１６−２５９６２４号公報に記載のポリエステル樹脂組成物は、主として太陽電池用のバックシートに適用される樹脂組成物であり、より短波長の紫外線、具体的には、３５０ｎｍ以下の波長の紫外線には有効であるが、４００ｎｍ〜４２０ｎｍのより長波長側の紫外線及びブルーライトの遮断には適さないという問題がある。
また、本発明者らの検討によれば、特開２０１６−２５９６２４号公報に記載された紫外線吸収剤に反応性基を導入し、樹脂成形物からの紫外線吸収剤の浸み出し抑制を図ったところ、構造の変化に起因して紫外線吸収能が著しく低下することがわかった。【０００６】
本発明の一実施形態が解決しようとする課題は、長波長紫外線及びブルーライトの遮断性が良好であり、長期間使用した場合でも、紫外線吸収剤の浸み出しに起因するヘイズの上昇が抑制され、かつ、長波長紫外線及びブルーライトの遮断性が維持される樹脂成形体を提供することにある。
本発明の別の実施形態が解決しようとする課題は、長期間使用した場合でも、紫外線吸収剤の浸み出しに起因するヘイズの上昇が抑制され、かつ、長波長紫外線及びブルーライトの遮断性が長期間維持されるブルーライトカット積層体を提供することにある。
【課題を解決するための手段】
【０００７】
課題を解決するための手段は、以下の実施形態を含む。
＜１＞  樹脂及び下記一般式（１）で表される化合物を含む樹脂層と、樹脂層の少なくとも一方の面上に、ウレタン樹脂、アクリル樹脂及びポリシロキサンからなる群より選ばれる少なくとも１種を含有する保護層と、を備える樹脂成形体。【０００８】
【化１】
2018180929.tif 000003
【０００９】
一般式（１）中、Ｈｅｔ１は、２価の５員あるいは６員環の芳香族ヘテロ環残基を表す。
Ｘａ、Ｘｂ、Ｘｃ及びＸｄはそれぞれ独立に、ヘテロ原子を表す。
Ｙａ、Ｙｂ、Ｙｃ、Ｙｄ、Ｙｅ及びＹｆは、それぞれ独立に、ヘテロ原子または炭素原子を含む基を表す。Ｈｅｔ１に結合している環は、任意の位置に二重結合を有していてもよい。【００１０】
＜２＞  樹脂層の全量に対する一般式（１）で表される化合物の含有量が、０質量％を超え、５．０質量％以下である＜１＞に記載の樹脂成形体。
＜３＞  保護層の厚みが０．５μｍ〜１０μｍである＜１＞または＜２＞に記載の樹脂成形体。
＜４＞  保護層が、ウレタン樹脂またはアクリル樹脂を含有し、保護層の、Ｆｅｄｏｒｓ法によって算出した溶解性パラメーターが、２０（Ｊ／ｃｍ３）１／２〜２８（Ｊ／ｃｍ３）１／２の範囲にある＜１＞〜＜３＞のいずれか１つに記載の樹脂成形体。
＜５＞  保護層の、樹脂層と接する側とは反対側の面上に、さらに、反射防止層を備える＜４＞に記載の樹脂成形体。【００１１】
＜６＞  一般式（１）で表される化合物が、下記一般式（２）で表される化合物である＜１＞〜＜５＞のいずれか１つに記載の樹脂成形体。【００１２】
【化２】
2018180929.tif 000004
【００１３】
一般式（２）中、Ｈｅｔ２は、一般式（１）におけるＨｅｔ１と同義である。
Ｘ２ａ、Ｘ２ｂ、Ｘ２ｃ及びＸ２ｄは、それぞれ一般式（１）におけるＸａ、Ｘｂ、Ｘｃ及びＸｄと同義である。
Ｙ２ｂ、Ｙ２ｃ、Ｙ２ｅ及びＹ２ｆは、それぞれ一般式（１）におけるＹｂ、Ｙｃ、Ｙｅ及びＹｆと同義である。
Ｌ１及びＬ２は、それぞれ独立に酸素原子、硫黄原子またはＮＲａを表し、Ｒａは、水素原子または１価の置換基を表す。
Ｚ１及びＺ２はそれぞれ独立にＹ２ｂ及びＹ２ｃまたはＹ２ｅ及びＹ２ｆと互いに結合して４員〜８員環を形成するのに必要な原子群を表す。【００１４】
＜７＞  一般式（２）で表される化合物が、下記一般式（３）で表される化合物である＜６＞に記載の樹脂成形体。【００１５】
【化３】
2018180929.tif 000005
【００１６】
一般式（３）中、Ｈｅｔ３は、一般式（２）におけるＨｅｔ２と同義である。
Ｘ３ａ、Ｘ３ｂ、Ｘ３ｃ及びＸ３ｄは、それぞれ一般式（２）におけるＸ２ａ、Ｘ２ｂ、Ｘ２ｃ及びＸ２ｄと同義である。
Ｒ３ａ、Ｒ３ｂ、Ｒ３ｃ、Ｒ３ｄ、Ｒ３ｅ、Ｒ３ｆ、Ｒ３ｇ及びＲ３ｈはそれぞれ独立に、水素原子または１価の置換基を表す。【００１７】
＜８＞  一般式（３）で表される化合物が、下記一般式（４）で表される化合物である＜７＞に記載の樹脂成形体。【００１８】
【化４】
2018180929.tif 000006
【００１９】
一般式（４）中、Ｈｅｔ４は、一般式（３）におけるＨｅｔ３と同義である。
Ｒ４ａ、Ｒ４ｂ、Ｒ４ｃ、Ｒ４ｄ、Ｒ４ｅ、Ｒ４ｆ、Ｒ４ｇ及びＲ４ｈは、それぞれ一般式（３）におけるＲ３ａ、Ｒ３ｂ、Ｒ３ｃ、Ｒ３ｄ、Ｒ３ｅ、Ｒ３ｆ、Ｒ３ｇ及びＲ３ｈと同義である。【００２０】
＜９＞  一般式（４）で表される化合物が、下記一般式（５）で表される化合物である＜８＞に記載の樹脂成形体。【００２１】
【化５】
2018180929.tif 000007
【００２２】
一般式（５）中、Ｒ５ａ、Ｒ５ｂ、Ｒ５ｃ、Ｒ５ｄ、Ｒ５ｅ、Ｒ５ｆ、Ｒ５ｇ及びＲ５ｈは、それぞれ一般式（４）のＲ４ａ、Ｒ４ｂ、Ｒ４ｃ、Ｒ４ｄ、Ｒ４ｅ、Ｒ４ｆ、Ｒ４ｇ及びＲ４ｈと同義である。
Ｒ５ｉ及びＲ５ｊはそれぞれ独立に、水素原子または１価の置換基を表す。【００２３】
＜１０＞  眼鏡レンズである＜１＞〜＜９＞のいずれか１つに記載の樹脂成形体。
＜１１＞  樹脂フィルムである＜１＞〜＜９＞のいずれか１つに記載の樹脂成形体。
＜１２＞  透明基材と、透明基材の少なくとも一方の面上に備えられた粘着層と、粘着層の透明基材と接する面とは反対側の面上に備えられた＜１１＞に記載の樹脂フィルムとを、有するブルーライトカット積層体。
【発明の効果】
【００２４】
本発明の一実施形態によれば、長波長紫外線及びブルーライトの遮断性が良好であり、長期間使用した場合でも、紫外線吸収剤の浸み出しに起因するヘイズの上昇が抑制され、かつ、長波長紫外線及びブルーライトの遮断性が維持される樹脂成形体を提供することができる。
本発明の別の実施形態によれば、紫外線吸収剤の浸み出しに起因するヘイズの上昇が抑制され、かつ、長波長紫外線及びブルーライトの遮断性が長期間維持されるブルーライトカット積層体を提供することができる。
【発明を実施するための形態】
【００２５】
以下、本発明について詳細に説明する。以下に記載する構成要件の説明は、代表的な実施形態または具体例に基づいてなされることがあるが、本発明は以下に記載の如き実施形態に限定されない。
本明細書において「〜」を用いて表される数値範囲は「〜」の前後に記載される数値を下限値および上限値として含む範囲を意味する。
なお、本明細書においてシートまたは組成物中における各成分の量は、シートまたは組成物中に各成分に該当する物質が複数存在する場合、特に断らない限り、シートまたは組成物中に存在する当該複数の物質の合計量を意味する。
本明細書中に段階的に記載されている数値範囲において、一つの数値範囲で記載された上限値又は下限値は、他の段階的な記載の数値範囲の上限値又は下限値に置き換えてもよい。また、本明細書中に記載されている数値範囲において、その数値範囲の上限値又は下限値は、実施例に示されている値に置き換えてもよい。
本明細書において、好ましい態様の組み合わせは、より好ましい態様である。
本明細書において、「（メタ）アクリロイル基」は、「アクリロイル基」および「メタクリロイル基」のいずれか一方または双方を指し、「（メタ）アクリレート」とは、「アクリレート」および「メタクリレート」のいずれか一方または双方を指し、「（メタ）アクリル」は、「アクリル」および「メタクリル」のいずれか一方または双方を指す。
本明細書においては、特に断らない限り、室温とは２５℃を意味する。
【００２６】
本明細書において、長波長紫外線及びブルーライトの遮断とは、長波長紫外線及びブルーライトを完全に遮断する場合のみならず、樹脂成形体またはブルーライトカット積層体を介することで、長波長紫外線及びブルーライトの少なくとも一部を遮断し、長波長紫外線及びブルーライトの透過率を減少させることを包含する。
なお、本明細書における長波長紫外線及びブルーライト（紫外線等）とは、波長４００ｎｍ〜４２０ｎｍの波長の光を指す。
【００２７】
［樹脂成形体］
本開示の樹脂成形体は、樹脂及び後述する一般式（１）で表される化合物（以下、特定紫外線吸収剤と称することがある）を含む樹脂層と、樹脂層の少なくとも一方の面上に、ウレタン樹脂、アクリル樹脂及びポリシロキサンからなる群より選ばれる少なくとも１種を含有する保護層と、を備える。
【００２８】
【化６】
2018180929.tif 000008
【００２９】
一般式（１）中、Ｈｅｔ１は、２価の５員あるいは６員環の芳香族ヘテロ環残基を表す。
Ｘａ、Ｘｂ、Ｘｃ及びＸｄはそれぞれ独立に、ヘテロ原子を表す。
Ｙａ、Ｙｂ、Ｙｃ、Ｙｄ、Ｙｅ及びＹｆは、それぞれ独立に、ヘテロ原子または炭素原子を含む基を表す。Ｈｅｔ１に結合している環は、任意の位置に二重結合を有していてもよい。
なお、以下、Ｈｅｔ１に結合しているＸａ、Ｘｂ、Ｙａ、Ｙｂ及びＹｃにより形成された環を、環Ａと、Ｘｃ、Ｘｄ、Ｙｄ、Ｙｅ及びＹｆにより形成された環を、環Ｂと、それぞれ称することがある。
【００３０】
以下、樹脂成形体における層構成と、各層に含まれる成分について順次説明する。
＜樹脂層＞
本開示の樹脂成形体における樹脂層は、樹脂を含む。
（樹脂）
樹脂層に用い得る樹脂としては、樹脂成形材料として用い得る樹脂であれば特に制限なく用いることができる。
樹脂としては、ポリオレフィン、ポリ４−メチルペンテン、ポリビニルシクロヘキサン、ポリスチレン、シクロオレフィンコポリマー（ＣＯＣ）、アクリル樹脂、ポリ塩化ビニル、ポリ塩化ビニリデン、ポリフッ化ビニル、ポリフッ化ビニリデン、ポリエーテル、ポリアセタール、ポリアミド、ポリイミド、ポリウレタン、ポリ尿素、ポリエステル、ポリカーボネート（ＰＣ）、フェノール樹脂、メラミン樹脂、セルロースエステル、ポリビニルブチラール（ＰＶＢ）、エチレンビニルアセテート（ＥＶＡ）、ポリエーテルスルホン（ＰＥＳ）、ポリシロキサン等、及びこれらの共重合体等が挙げられる。
【００３１】
なかでも、取り扱い性、成形性の観点から熱可塑性樹脂が好ましい。
熱可塑性樹脂としては、ポリエチレン、ポリプロピレン、ポリイソブチレン、ポリ（１−ブテン）、ポリ４−メチルペンテン、ポリビニルシクロヘキサン、ポリスチレン、ポリ（ｐ−メチルスチレン）、ポリ（α−メチルスチレン）、ポリイソプレン、ポリブタジエン、ポリシクロペンテン、ポリノルボルネンなどのポリオレフィン、ポリエチレンテレフタレート（ＰＥＴ）、ポリエチレンナフタレート（ＰＥＮ）、ポリブチレンテレフタレート（ＰＢＴ）などのポリエステル、ポリメタクリル酸メチル（ＰＭＭＡ）などのポリ（メタ）アクリル酸エステル、アクリロニトリル−ブタジエン−スチレン樹脂（ＡＢＳ）、エチレン−酢酸ビニル系共重合体、エチレン−ビニルアルコール樹脂、エチレンビニルアセテート樹脂（ＥＶＡ）、ポリエーテルスルホン樹脂（ＰＥＳ）、液晶ポリエステル樹脂（ＬＣＰ）、ポリアセタール樹脂（ＰＯＭ）、ポリアミド（ＰＡ）、ポリカーボネート（ＰＣ）、ポリウレタン、ポリフェニレンサルファイド樹脂（ＰＰＳ）等が挙げられる。
【００３２】
樹脂成形体を、例えば、眼鏡レンズ、ブルーライトカット積層体などとして用いる場合、樹脂は透明であること、即ち、光透過率が高いことが好ましい。
本明細書において、樹脂成形体が透明であるとは、樹脂成形体の４３０ｎｍ〜７００ｎｍの平均透過率が８０％以上であり、かつ、４３０ｎｍ〜７００ｎｍの波長域において、透過率がいずれも７５％以上であることを意味する。４３０ｎｍ〜７００ｎｍの平均透過率は、８５％以上が好ましく、９０％以上がより好ましい。
樹脂成形体の４３０ｎｍ〜７００ｎｍの平均透過率は、樹脂成形体を、ＵＶ／ｖｉｓスペクトルメーター、例えば、島津製作所社製、ＵＶ／ｖｉｓスペクトルメーターＵＶ３１００、を用いて分光スペクトルを測定し、上記波長域における波長１ｎｍ毎の透過率の測定結果の平均値を算出することで、得ることができる。また、波長１ｎｍ毎の透過率の各測定結果が７５％以上であることで、４３０ｎｍ〜７００ｎｍの波長域において、透過率がいずれも７５％以上であるとの条件を満たすことが確認できる。
樹脂成形体は、樹脂と以下に詳述する一般式（１）で表される化合物を含む樹脂層を有する。一般式（１）で表される化合物は、可視光の波長域には殆ど吸収を有しない。従って、樹脂成形体の４３０ｎｍ〜７００ｎｍの各波長の透過率及び平均透過率を測定することで、樹脂層に含まれる樹脂におけるヘイズが確認でき、後述の紫外線吸収剤の浸み出しに起因する樹脂層に含まれる樹脂のヘイズの上昇抑制効果を確認することができる。
【００３３】
透明な樹脂成形体に用いる好適な樹脂の例としては、ジアセチルセルロース、トリアセチルセルロース、プロピオニルセルロース、ブチリルセルロース、アセチルプロピオニルセルロース、ニトロセルロース等のセルロースエステル、ＰＡ、ＰＣ、ＰＥＴ、ＰＥＮ、ＰＢＴ、ポリ−１，４−シクロヘキサンジメチレンテレフタレート、ポリエチレン−１，２−ジフェノキシエタン−４，４’−ジカルボキシレート、シンジオタクチックポリスチレン等のポリスチレン、ポリエチレン、ポリプロピレン、ポリメチルペンテン等のポリオレフィン、ＰＭＭＡ等のアクリル樹脂、ポリスルホン、ポリエーテルスルホン、ポリビニルブチラール、エチレンビニルアセテート、ポリエーテルケトン、ポリエーテルイミド及びポリオキシエチレンなどが挙げられる。
なかでも、セルロースエステル、ＰＣ、ポリエステル、ポリオレフィン、アクリル樹脂が好ましく、ＰＣ、ポリエステルがより好ましい。
【００３４】
本開示の樹脂成形体を眼鏡レンズに適用する場合には、眼鏡レンズ用樹脂として、屈折率の高い樹脂を選択して用いることが好ましい。眼鏡レンズ用樹脂は、眼鏡レンズに必要な透明性、屈折率、加工性、硬化後の強度などの物性を満たす樹脂であれば、熱可塑性樹脂であっても、熱硬化性樹脂であってもよい。
一般に、樹脂材料に、フッ素以外のハロゲン原子、芳香環、硫黄原子などを導入することで樹脂の屈折率をより高くすることができる。
眼鏡レンズの形成に用い得る熱可塑性樹脂としては、ＰＣ、ＰＭＭＡ等のアクリル樹脂等から選ばれる１種以上が挙げられる。
眼鏡レンズ用の熱可塑性樹脂は市販品を用いてもよい。市販品としては、例えば、ポリカーボネート樹脂組成物（カリバー２００−１３：商品名、住友ダウ（株））、ジエチレングリコールビスアリルカーボネート樹脂（ＣＲ−３９：商品名、ＰＰＧインダストリー社製）等が挙げられる。
【００３５】
樹脂層は、樹脂を１種のみを含んでもよく、２種以上を含んでもよい。樹脂層が２種以上の樹脂を含む場合、ポリマーブレンドまたはポリマーアロイの形態で含んでもよい。
【００３６】
本開示の樹脂成形体における樹脂層は、下記一般式（１）で表される化合物（特定紫外線吸収剤）を含む。
（一般式（１）で表される化合物）
以下、一般式（１）で表される化合物について説明する。樹脂層に含まれる一般式（１）で表される化合物は、紫外線吸収性化合物であり、波長４００ｎｍ〜４２０ｎｍにおける光吸収性、即ち、波長４００ｎｍ〜４２０ｎｍの光の遮断性に優れる。
【００３７】
【化７】
2018180929.tif 000009
【００３８】
一般式（１）中、Ｈｅｔ１は、少なくとも一つのヘテロ原子を有する２価の５員あるいは６員環の芳香族ヘテロ環残基を表す。また、Ｈｅｔ１における５員あるいは６員環の芳香族ヘテロ環残基は、縮環していてもよい。
Ｈｅｔ１が含むヘテロ原子としては、例えば、ホウ素原子、窒素原子、酸素原子、ケイ素原子、リン原子、硫黄原子、セレン原子、テルル原子などが挙げられる。Ｈｅｔ１が含むヘテロ原子としては、窒素原子、酸素原子、又は硫黄原子が好ましく、窒素原子、又は硫黄原子がより好ましく、硫黄原子がさらに好ましい。Ｈｅｔ１は、２以上のヘテロ原子を有していてもよく、複数のヘテロ原子は、同一原子であっても異なる原子であってもよい。
５員あるいは６員環の芳香族ヘテロ環の任意の位置の２つの水素原子が除されてＨｅｔ１で示される２価の芳香族ヘテロ環残基となり、一般式（１）における２つの環構造と結合する。
Ｈｅｔ１で表される２価の芳香族ヘテロ環残基に２つの水素原子が結合した芳香族ヘテロ環としては、ピロール、ピラゾール、イミダゾール、１，２，３−トリアゾール、１，２，４−トリアゾール、ピリジン、ピリダジン、ピリミジン、ピラジン、１，３，５−トリアジン、フラン、チオフェン、オキサゾール、イソオキサゾール、チアゾール、イソチアゾール、１，２，３−オキサジアゾール、１，３，４−チアジアゾールなどが挙げられる。芳香族ヘテロ環としてピロール、ピリジン、フラン、又はチオフェンが好ましく、ピリジン、又はチオフェンがより好ましく、チオフェンがさらに好ましい。
【００３９】
既述の芳香族ヘテロ環において２つの水素原子を取り除く位置、即ち、環Ａ及び環Ｂと結合する位置はいずれでもよい。
例えば、Ｈｅｔ１で表されるヘテロ環が、ヘテロ５員環化合物としてのピロールである場合における、２つの水素原子が取り除かれた環Ａ及び環Ｂとの結合位置は、２，３位、２，４位、２，５位、３，４位、３，５位が挙げられる。また、ヘテロ５員環化合物としてのチオフェンである場合の結合位置は、２，３位、２，４位、２，５位、３，４位、３，５位が挙げられる。
これらのうち、２，５位、２，４位、３，４位が好ましく、２，５位、３，４位がより好ましく、２，５位がさらに好ましい。
Ｈｅｔ１で表されるヘテロ環が、ヘテロ６員環化合物としてのピリジンである場合の、環Ａ及び環Ｂとの結合位置は、２，３位、２，４位、２，５位、２，６位、３，４位、３，５位、３，６位が挙げられる。これらのうち、２，５位、２，６位、３，５位が好ましく、２，５位、２，６位がより好ましく、２，５位がさらに好ましい。
【００４０】
Ｈｅｔ１で表されるヘテロ環残基は、さらに置換基を有していてもよい。
Ｈｅｔ１で表されるヘテロ環に導入可能な置換基としては、１価の置換基が挙げられ、具体的には例えば、ハロゲン原子（例えばフッ素原子、塩素原子、臭素原子、ヨウ素原子）、炭素数１〜２０のアルキル基（例えばメチル、エチル）、炭素数６〜２０のアリール基（例えばフェニル、ナフチル）、シアノ基、カルボキシル基、アルコキシカルボニル基（例えばメトキシカルボニル）、アリールオキシカルボニル基（例えばフェノキシカルボニル）、置換又は無置換のカルバモイル基（例えばカルバモイル、Ｎ−フェニルカルバモイル、Ｎ，Ｎ−ジメチルカルバモイル）、アルキルカルボニル基（例えばアセチル）、アリールカルボニル基（例えばベンゾイル）、ニトロ基、置換または無置換のアミノ基（例えばアミノ、ジメチルアミノ、アニリノ）、アシルアミノ基（例えばアセトアミド、エトキシカルボニルアミノ）、スルホンアミド基（例えばメタンスルホンアミド）、イミド基（例えばスクシンイミド、フタルイミド）、イミノ基（例えばベンジリデンアミノ）、ヒドロキシ基、炭素数１〜２０のアルコキシ基（例えばメトキシ）、アリールオキシ基（例えばフェノキシ）、アシルオキシ基（例えばアセトキシ）、アルキルスルホニルオキシ基（例えばメタンスルホニルオキシ）、アリールスルホニルオキシ基（例えばベンゼンスルホニルオキシ）、スルホ基、置換または無置換のスルファモイル基（例えばスルファモイル、Ｎ−フェニルスルファモイル）、アルキルチオ基（例えばメチルチオ）、アリールチオ基（例えばフェニルチオ）、アルキルスルホニル基（例えばメタンスルホニル）、アリールスルホニル基（例えばベンゼンスルホニル）、炭素数６〜２０のヘテロ環基（例えばピリジル、モルホリノ）などを挙げることができる。
【００４１】
既述の置換基は、さらに置換基を有していてもよい。
Ｈｅｔ１で表されるヘテロ環残基が複数の１価の置換基を有する場合、複数の１価の置換基は互いに同じであっても異なっていてもよい。
１価の置換基に、さらに導入することができる置換基の例としては、既述の１価の置換基の例を同様に挙げることができる。また、複数の置換基を有する場合、複数の置換基が互いに結合して環を形成してもよい。
Ｈｅｔ１で表されるヘテロ環残基に導入可能な１価の置換基としては、アルキル基、アルコキシ基、及びアリール基から選ばれる置換基が好ましく、アルキル基、及びアリール基がより好ましく、アルキル基がさらに好ましい。
【００４２】
Ｘａ、Ｘｂ、Ｘｃ及びＸｄは、それぞれ独立にヘテロ原子を表す。Ｘａ、Ｘｂ、Ｘｃ及びＸｄにおけるヘテロ原子としては、例えば、ホウ素原子、窒素原子、酸素原子、ケイ素原子、リン原子、硫黄原子、セレン原子、テルル原子などを挙げることができる。ヘテロ原子としては、窒素原子、酸素原子、硫黄原子が好ましく、窒素原子、酸素原子がより好ましい。また、Ｘａ、Ｘｂ、Ｘｃ及びＸｄは、それぞれ、さらに置換基を有していてもよい。Ｘａ、Ｘｂ、Ｘｃ及びＸｄに導入可能な置換基としては、既述のＨｅｔ１に導入可能な１価の置換基として例示した置換基を、同様に挙げることができる。
【００４３】
Ｙａ、Ｙｂ、Ｙｃ、Ｙｄ、Ｙｅ及びＹｆは、それぞれ独立に、ヘテロ原子または炭素原子を含む基を表す。
Ｙａ、Ｙｂ、Ｙｃ、Ｙｄ、Ｙｅ及びＹｆがヘテロ原子である場合のヘテロ原子としては、窒素原子、酸素原子、硫黄原子などが挙げられる。
Ｙａ、Ｙｂ、Ｙｃ、Ｙｄ、Ｙｅ及びＹｆとしては、炭素原子を含む基、窒素原子、酸素原子が好ましく、炭素原子を含む基、または窒素原子がより好ましく、炭素原子がさらに好ましい。なかでも、Ｙａ、Ｙｂ、Ｙｃ、Ｙｄ、Ｙｅ及びＹｆが全て炭素原子または炭素原子を含む基であることがさらに好ましい。
また、Ｙａ、Ｙｂ、Ｙｃ、Ｙｄ、Ｙｅ及びＹｆとしての炭素原子を含む基またはヘテロ原子は、さらに置換基を有していてもよく、複数の置換基を有する場合、置換基が互いに結合して環を形成してもよく、さらに縮環構造を有していてもよい。Ｙａ、Ｙｂ、Ｙｃ、Ｙｄ、Ｙｅ及びＹｆに導入可能な置換基としては、既述のＨｅｔ１に導入可能な１価の置換基として例示した置換基を、同様に挙げることができる。
【００４４】
Ｘａ、Ｘｂ、Ｙａ、Ｙｂ及びＹｃによって形成される環Ａ、並びにＸｃ、Ｘｄ、Ｙｄ、Ｙｅ及びＹｆによって形成される環Ｂは、それぞれ任意の位置に二重結合を有していてもよい。
環Ａ及び環Ｂのうち、少なくとも一方は、縮環構造を有していることが好ましい。また、環Ａ及び環Ｂのうち、少なくとも一方は、ペリミジン環ではないことが好ましい。
【００４５】
本開示における樹脂層に用いることができる一般式（１）で表される化合物としては、下記化合物（Ａ）、化合物（Ｂ）及び化合物（Ｃ）を挙げることができる。しかし、本開示における一般式（１）で表される化合物は以下の具体例に限定されない。
【００４６】
【化８】
2018180929.tif 000010
【００４７】
一般式（１）で表される化合物としては、例えば、特開２０１０−１３２８４６号公報の段落番号〔００４６〕〜〔００５１〕に記載の化合物を挙げることができ、当該公報に記載の化合物群は、本開示における樹脂層に適用することができる。
一般式（１）で表される化合物の合成方法なども、特開２０１０−１３２８４６号公報に詳細に記載され、これらの記載事項を本開示に適用することができる。
【００４８】
既述の一般式（１）で表される化合物は、下記一般式（２）で表される化合物であることが好ましい。
以下、一般式（２）で表される化合物について説明する。
【００４９】
【化９】
2018180929.tif 000011
【００５０】
一般式（２）におけるＨｅｔ２は、一般式（１）のＨｅｔ１と同義であり、好ましい態様も同じである。
【００５１】
一般式（２）におけるＸ２ａ、Ｘ２ｂ、Ｘ２ｃ及びＸ２ｄは、それぞれ一般式（１）におけるＸａ、Ｘｂ、Ｘｃ及びＸｄと同義であり、好ましい例も同じである。
Ｘ２ａ、Ｘ２ｂ、Ｘ２ｃ及びＸ２ｄはそれぞれ異なっていてもよいが、Ｘ２ａ及びＸ２ｂ、並びにＸ２ｃ及びＸ２ｄは、それぞれ同じ原子の組み合わせである場合が好ましく、Ｘ２ａ及びＸ２ｃが酸素原子であり、かつ、Ｘ２ｂ及びＸ２ｄが窒素原子を表す場合がより好ましい。
【００５２】
一般式（２）におけるＹ２ｂ、Ｙ２ｃ、Ｙ２ｅ及びＹ２ｆは、それぞれ一般式（１）におけるＹｂ、Ｙｃ、Ｙｅ及びＹｆと同義であり、好ましい態様も同じである。
【００５３】
Ｌ１及びＬ２は、それぞれ独立に、酸素原子、硫黄原子またはＮＲａを表し、Ｒａは、水素原子または１価の置換基を表す。
一般式（２）における１価の置換基としては、既述のＨｅｔ１に導入可能な置換基として挙げた１価の置換基の例が同様に挙げられる。
Ｌ１及びＬ２は、酸素原子またはＮＲａが好ましく、酸素原子であることがより好ましい。Ｌ１及びＬ２は互いに異なっていてもよいが、同じであることが好ましい。なかでも、Ｌ１及びＬ２のいずれもが酸素原子であることがより好ましい。
【００５４】
Ｚ１及びＺ２はそれぞれ独立に、Ｙ２ｂ及びＹ２ｃ、若しくは、Ｙ２ｅ及びＹ２ｆと互いに結合して４員環〜８員環を形成するのに必要な原子群を表す。形成された４員環〜８員環は、さらに置換基を有していてもよく、縮環構造を有していてもよい。
形成される４員環〜８員環としては、例えば、シクロヘキサン、シクロペンタンなどの脂肪族炭化水素環、ベンゼン環、ナフタレン環などの芳香族炭化水素環、ピリジン、ピロール、ピリダジン、チオフェン、イミダゾール、フラン、ピラゾール、オキサゾール、トリアゾール、チアゾ−ルまたはこれらのベンゾ縮環体などのヘテロ環が挙げられる。
なかでも、芳香族炭化水素環またはヘテロ環が好ましく、芳香族炭化水素環がより好ましく、ベンゼン環がさらに好ましい。
【００５５】
一般式（２）で表される化合物は、下記一般式（３）で表される化合物であることが好ましい。
以下、一般式（３）で表される化合物について説明する。
【００５６】
【化１０】
2018180929.tif 000012
【００５７】
一般式（３）におけるＨｅｔ３は、一般式（２）におけるＨｅｔ２と同義であり、好ましい態様も同じである。
【００５８】
一般式（３）におけるＸ３ａ、Ｘ３ｂ、Ｘ３ｃ及びＸ３ｄは、それぞれ一般式（２）におけるＸ２ａ、Ｘ２ｂ、Ｘ２ｃ及びＸ２ｄと同義であり、好ましい態様も同じである。Ｘ３ａ、Ｘ３ｂ、Ｘ３ｃ及びＸ３ｄはそれぞれ互いに異なっていても同じでもよい。Ｘ３ａ及びＸ３ｂ、並びにＸ３ｃ及びＸ３ｄは、それぞれ同じ原子の組み合わせであることが好ましく、Ｘ３ａ及びＸ３ｃが酸素原子であり、かつ、Ｘ３ｂ及びＸ３ｄが窒素原子である態様がより好ましい。
【００５９】
Ｒ３ａ、Ｒ３ｂ、Ｒ３ｃ、Ｒ３ｄ、Ｒ３ｅ、Ｒ３ｆ、Ｒ３ｇ及びＲ３ｈは、それぞれ独立に、水素原子または１価の置換基を表す。Ｒ３ａ、Ｒ３ｂ、Ｒ３ｃ、Ｒ３ｄ、Ｒ３ｅ、Ｒ３ｆ、Ｒ３ｇ及びＲ３ｈが１価の置換基を表す場合の１価の置換基としては、既述のＨｅｔ１に導入可能な１価の置換基の例を同様に挙げることができる。
Ｒ３ａ、Ｒ３ｂ、Ｒ３ｃ、及びＲ３ｄ、並びに、Ｒ３ｅ、Ｒ３ｆ、Ｒ３ｇ及びＲ３ｈのうち任意の２つの置換基は互いに結合して環を形成してもよく、さらに縮環構造を有していてもよい。
Ｒ３ａ、Ｒ３ｂ、Ｒ３ｃ、Ｒ３ｄ、Ｒ３ｅ、Ｒ３ｆ、Ｒ３ｇ及びＲ３ｈとしては、水素原子、炭素数１０以下のアルキル基、炭素数１０以下のアルコキシ基、またはヒドロキシ基が好ましく、水素原子、炭素数１０以下のアルコキシ基がより好ましく、水素原子がさらに好ましい。特に好ましくは、Ｒ３ａ〜Ｒ３ｈの全てが水素原子を表す場合である。
【００６０】
さらに、一般式（３）で表される化合物は、下記一般式（４）で表される化合物であることが好ましい。
以下、一般式（４）で表される化合物について説明する。
【００６１】
【化１１】
2018180929.tif 000013
【００６２】
一般式（４）におけるＨｅｔ４は、一般式（３）におけるＨｅｔ３と同義であり、好ましい態様も同じである。
【００６３】
一般式（４）におけるＲ４ａ、Ｒ４ｂ、Ｒ４ｃ、Ｒ４ｄ、Ｒ４ｅ、Ｒ４ｆ、Ｒ４ｇ及びＲ４ｈは、それぞれ一般式（３）におけるＲ３ａ、Ｒ３ｂ、Ｒ３ｃ、Ｒ３ｄ、Ｒ３ｅ、Ｒ３ｆ、Ｒ３ｇ及びＲ３ｈと同義であり、好ましい態様も同じである。
【００６４】
一般式（４）で表される化合物は、下記一般式（５）で表される化合物であることが好ましい。
以下、一般式（５）で表される化合物について説明する。
【００６５】
【化１２】
2018180929.tif 000014
【００６６】
一般式（５）におけるＨｅｔ５は、一般式（４）におけるＨｅｔ４と同義であり、好ましい態様も同じである。
【００６７】
一般式（５）におけるＲ５ａ、Ｒ５ｂ、Ｒ５ｃ、Ｒ５ｄ、Ｒ５ｅ、Ｒ５ｆ、Ｒ５ｇ及びＲ５ｈは、それぞれ一般式（４）におけるＲ４ａ、Ｒ４ｂ、Ｒ４ｃ、Ｒ４ｄ、Ｒ４ｅ、Ｒ４ｆ、Ｒ４ｇ及びＲ４ｈと同義であり、好ましい態様も同じである。
【００６８】
Ｒ５ｉ及びＲ５ｊはそれぞれ独立に、水素原子または１価の置換基を表す。Ｒ５ｉ及びＲ５ｊが１価の置換基を表す場合の１価の置換基は、既述のＨｅｔ１に導入可能な１価の置換基の例を、同様に挙げることができる。
Ｒ５ｉ及びＲ５ｊは互いに結合して環を形成してもよく、縮環構造を有していてもよい。Ｒ５ｉ及びＲ５ｊとして好ましくは、水素原子、炭素数１０以下のアルキル基、炭素数１０以下のアルコキシ基、またはヒドロキシ基であり、より好ましくは、水素原子、炭素数１０以下のアルコキシ基である。さらに好ましくは、水素原子であり、特に好ましくは、Ｒ５ｉ及びＲ５ｊの双方が共に水素原子を表す場合である。
【００６９】
本開示における樹脂層に用いることができる一般式（１）〜一般式（５）のいずれかで表される化合物の具体例としては、特開２０１０−１３２８４６号公報の段落番号〔００７０〕〜〔００７５〕に記載の化合物を挙げることができる。しかし、一般式（１）で表される化合物は、上記公報に記載の化合物の例に限定されない。
一般式（１）〜一般式（５）のいずれかで表される化合物は、化合物の構造及び当該化合物が置かれた環境によって互変異性体を取り得る。本開示における樹脂層には、これら既述の樹脂の互変異性体も用い得る。
【００７０】
一般式（１）で表される化合物は、例えば、波長４１０ｎｍにおける光透過率が５％以下であることが好ましく、かつ、波長４４０ｎｍにおける光透過率が８０％以上であることが好ましい。波長４１０ｎｍでの光線透過率が４％以下であり、かつ、波長４４０ｎｍでの光線透過率が８０％以上であることがより好ましく、波長４１０ｎｍでの光線透過率が３％以下であり、かつ波長４４０ｎｍでの光線透過率が８０％以上であることがさらに好ましく、波長４１０ｎｍでの光線透過率が２％以下であり、かつ波長４４０ｎｍでの光線透過率が８０％以上であることが最も好ましい。
一般式（１）で表される化合物の光透過率は、既述の方法と同様の方法で測定することができる。
【００７１】
樹脂層には、既述の樹脂と、一般式（１）で表される化合物とを含む。樹脂層には、一般式（１）で表される化合物を、１種のみ含んでいてもよく、２種以上を含んでいてもよい。
樹脂層における一般式（１）で表される化合物の含有量は、樹脂層の全量に対して、０質量％を超え、５質量％以下であることが好ましく、０．１質量％〜４質量％であることがより好ましく、０．３質量％〜３質量％であることがさらに好ましい。
【００７２】
（その他の成分）
本開示における樹脂層には、既述の樹脂と、既述の特定紫外線吸収剤と、に加え、効果を損なわない限り、目的に応じて、その他の成分を含んでいてもよい。
樹脂層に含まれ得るその他の成分としては、充填剤、可塑剤、ノニオン界面活性剤、カチオン界面活性剤、アニオン界面活性剤等の界面活性剤、密着促進剤、酸化防止剤、凝集防止剤、特定紫外線吸収剤以外の紫外線吸収剤、着色剤等が挙げられる。
樹脂層が、特定紫外線吸収剤以外の紫外線吸収剤、着色剤等を含むことで、樹脂層、ひいては、樹脂成形体に、より短波長の紫外線遮断性を与えることができる。また、着色剤を含むことで、樹脂成形体に任意の色相を付与することができる。
【００７３】
（樹脂層の形成）
本開示における樹脂層は、既述の樹脂と、特定紫外線吸収剤とを、樹脂の溶融温度まで加熱して混合し、混合物を所望の厚みのシート状に成形することで得ることができる。
例えば、まず、樹脂として熱可塑性樹脂を用いる場合には、熱可塑性樹脂のペレットを予め乾燥し、特定紫外線吸収剤を混合し、得られた混合物を押し出し機に投入して加熱し、溶融混練し、特定紫外線吸収剤を含有するペレット（マスターバッジ）を得る。
その後、得られたマスターバッジに対し、熱可塑性樹脂のペレットを、特定紫外線吸収剤が目的の含有量となる量にて混合し、さらに、溶融押出し機にて溶融混練を行い、ダイを介してフィルム状に成形することで樹脂層を得ることができる。
【００７４】
＜保護層＞
本開示の樹脂成形体における保護層は、ウレタン樹脂、アクリル樹脂及びポリシロキサンからなる群より選ばれる少なくとも１種を含有する。
本開示の樹脂成形体における作用は明確ではないが、以下のように考えられる。
保護層に含まれるウレタン樹脂及びアクリル樹脂は、樹脂層に含まれる特定紫外線吸収剤との相溶性が良好であり、樹脂層から浸み出す特定紫外線吸収剤を保護層中で、ウレタン樹脂またはアクリル樹脂が効果的に捕獲するため、特定紫外線吸収剤の浸み出しを効果的に抑制すると考えられる。
一方、ポリシロキサンは、特定紫外線吸収剤との相溶性が低いために、保護層にポリシロキサンが含まれることにより、特定紫外線吸収剤の浸み出しを、ポリシロキサンを含む保護層が効果的にブロックすると考えられる。
従って、本開示の樹脂成形体は、上記保護層が存在することにより、長期間の経時、或いは高湿熱環境下の使用においても、樹脂層からの特定紫外線吸収剤の浸み出しが効果的に抑制され、その結果、樹脂層におけるヘイズの低下が抑制されると考えている。
なお、本開示は上記推定機構には何ら制限されない。
【００７５】
保護層は、ウレタン樹脂またはアクリル樹脂を含有し、保護層の、Ｆｅｄｏｒｓ法によって算出した溶解性パラメーター（以下、ＳＰ値と称することがある）が、２０（Ｊ／ｃｍ３）１／２〜２８（Ｊ／ｃｍ３）１／２の範囲にあることが好ましい。
以下、ウレタン樹脂またはアクリル樹脂を含む保護層を、保護層（Ａ）と称することがある。
本明細書におけるＳＰ値は、Ｆｅｄｏｒｓ法によって算出した値を用いている。Ｆｅｄｏｒｓ法は、Ｄ．Ｗ．ＶＡＮ  ＣＲＥＶＥＬＥＮ著、Ｐｒｏｐｅｒｔｉｅｓ  ｏｆ  Ｐｏｌｙｍｅｒ（ＥＬＳＥＶＩＥＲ  ＳＣＩＥＮＴＩＦＩＣ  ＰＵＢＬＩＳＨＩＮＧ  ＣＯＭＰＡＮＹ、１９７６年）のＴａｂｌｅ７．４に記載されており、その文献の記載に従い算出することができる。
既述の保護層のＳＰ値は、樹脂層中に含有させる特定紫外線吸収剤との相溶性の目安となる。保護層のＳＰ値が上記好ましい範囲において、保護層における特定紫外線吸収剤の捕獲効果がより良好となり、従って、特定紫外線吸収剤の浸み出し抑制効果がより改良される。
【００７６】
ウレタン樹脂またはアクリル樹脂を含有する保護層（Ａ）は、樹脂層と接する側とは反対側の面上に、さらに、反射防止層を備えることが好ましい。
保護層の面上にさらに反射防止層を備えることで、一般式（１）で表される化合物の浸み出しがより抑制され、得られる樹脂成形体のヘイズの上昇抑制効果がより良好となる。
【００７７】
反射防止層には特に制限はない。樹脂成形体の用途を考慮すれば、透明性の高い反射防止層であることが好ましい。ここで、反射防止層の透明性が高いとは、反射防止層における４３０ｎｍ〜７００ｎｍの平均透過率が８０％以上であり、かつ、波長域における各波長の透過率が７５％以上であることを意味する。なお、４３０ｎｍ〜７００ｎｍの波長域における平均透過率は、既述の樹脂成形体における４３０ｎｍ〜７００ｎｍの平均透過率の測定方法と同様にして得ることができる。
反射防止層は、例えば、シリカ、アルミナ等の公知の反射防止層を保護層の面状にコーティングあるいは真空蒸着等により形成してもよく、樹脂に、シリカ、プラスティックビーズ等の反射防止用微粒子を含有する反射防止層形成組成物を塗布することで、形成してもよい。さらに、パラジウム、金、銀などの平板金属粒子を含む層を塗布により形成してもよい。
反射防止層に関しては特開２００６−２８９６２７号公報の段落番号〔００３６〕〜〔００３８〕、及び特開２０１５−１２９９０９号公報の段落番号〔００１０〕〜〔００２６〕に詳しく記載されており、この記載を本開示の樹脂成形体にも適用することができる。
【００７８】
保護層（Ａ）は、公知の方法で形成することができる。
例えば、ウレタン樹脂またはアクリル樹脂の前駆体となるモノマーと、溶剤と、重合触媒または重合開始剤とを含有する保護層（Ａ）形成用塗布液を調製し、既述の樹脂層の面上に塗布し、乾燥、硬化させることで樹脂層（Ａ）を形成することができる。
また、保護層（Ａ）形成用塗布液を用いて、フィルム状に成形した保護層（Ａ）を、既述の樹脂層に転写して形成することができる。
製造の簡易性、樹脂層と保護層（Ａ）との密着性がより良好となるという観点からは、塗布法が好ましい。
なお、保護層（Ａ）の形成方法の詳細については、後述する。
【００７９】
保護層（Ａ）の形成に用いることができる重合性モノマーとしては、保護層（Ａ）の機械的強度がより良好となる点で、重合性基を２個以上有する多官能モノマーが好ましい。多官能モノマーは、いわゆる架橋剤として作用する。
多官能モノマー中に含まれる重合性基の数は特に制限されず、機械的強度がより良好となる点、および、取り扱い性の点から、２個〜１０個が好ましく、２個〜６個がより好ましい。
多官能モノマーとしては、例えば、トリメチロールプロパントリアクリレート、テトラメチロールメタンテトラアクリレート、ジペンタエリスリトールヘキサアクリレート、ペンタエリスリトールテトラアクリレートなどが挙げられる。
このような多官能モノマーは、市販品を用いることができ、具体的には、例えば、ジペンタエリスリトールヘキサアクリレートとしては、Ａ−ＤＰＨ（新中村化学工業（株））が挙げられる。
【００８０】
保護層（Ａ）として用いられるウレタン樹脂としては、一般的なウレタン樹脂に加え、ジイソシアネートとポリオールの反応によって得られたウレタン樹脂に対し、鎖延長処理を施して分子量を増大させたウレタン樹脂を使用することができる。
ウレタン樹脂の合成に用い得るジイソシアネートとしては、トルエンジイソシアネート（ＴＤＩ）、ジフェニルメタンジイソシアネート（ＭＤＩ）、ナフタレンジイソシアネート（ＮＤＩ）、トリジンジイソシアネート（ＴＯＤＩ）、ヘキサメチレンジイソシアネート（ＨＤＩ）、イソホロンジイソシアネート（ＩＰＤＩ）等が挙げられる。
ウレタン樹脂の合成に用い得るポリオールとしては、エチレングリコール、プロピレングリコール、グリセリン、ヘキサントリオール等が挙げられる。
ジイソシアネート、ポリオール、及び鎖延長処理については、例えば「ポリウレタンハンドブック」（岩田敬治編、日刊工業新聞社、昭和６２年発行）に詳細に記載されており、「ポリウレタンハンドブック」に記載のウレタン樹脂及びその原料に係る記載は、目的に応じて本発明に適用し得る。
【００８１】
保護層の原料樹脂として市販品のウレタン樹脂を用いてもよい。市販品としては、スーパーフレックス（登録商標）４７０、２１０、１５０ＨＳ、１５０ＨＦ、エラストロン（登録商標）Ｈ−３（以上、第一工業製薬（株）製）、ハイドラン（登録商標）ＡＰ−２０、ＡＰ−４０Ｆ、ＷＬＳ−２１０（以上、ＤＩＣ（株）製）、タケラック（登録商標）Ｗ−６０６１、ＷＳ−５１００、ＷＳ−４０００、ＷＳＡ−５９２０、オレスター（登録商標）ＵＤ−３５０（以上、三井化学（株）製）が挙げられる。
なかでも、シラノール基含有の観点から、ＷＳ−５１００、ＷＳ−４０００が特に好ましい。
【００８２】
（保護層の硬化）
保護層、なかでも、保護層（Ａ）を形成する際には、硬化性の保護層（Ａ）形成用組成物が用いられる。保護層（Ａ）形成用組成物を、既述の樹脂層の面上に塗布して保護層（Ａ）形成用組成物層を形成した後、エネルギーを付与して硬化させ、保護層を形成する。エネルギーの付与に際しては、保護層（Ａ）形成用組成物に含まれる重合開始剤に適合するエネルギーを付与すればよい。即ち、保護層（Ａ）形成用組成物に含まれる重合開始剤が、光重合開始剤であれば露光を行ない、熱重合開始剤であれば加熱を行なって、保護層（Ａ）形成用組成物層を硬化させ、保護層（Ａ）を得ることができる。なかでも、硬化速度、作業性の観点から、保護層の硬化方法としては、光照射が好ましく、紫外線照射がより好ましい。
【００８３】
保護層（Ａ）形成用組成物層に、例えば、光照射する前に、予め保護層（Ａ）形成用組成物に含まれる溶媒を乾燥して溶媒量を減少させることが、硬化性向上の観点から好ましい。
乾燥を行なう場合には、公知の方法、例えば、温風を吹き付ける方法、所定の温度に制御された乾燥ゾーンを通過させる方法、搬送ロールに備えられたヒータにて乾燥する方法などが挙げられる。乾燥温度には特に制限はなく、保護層（Ａ）形成用組成物の処方などを考慮して適宜選択することができる。通常は、保護層（Ａ）形成用組成物層を、例えば、５０℃〜７０℃にて乾燥することができる。
【００８４】
エネルギー付与として光照射し、保護層を光硬化により形成する場合、エネルギー付与は、例えば、紫外線ランプを用いて行なうことができる。
光照射量としては、１０ｍＪ／ｃｍ２〜１０００ｍＪ／ｃｍ２の範囲であることが好ましい。既述の照射量で紫外線を照射することで、硬化が好適に行なわれる。
紫外線照射を行なう際、酸素による硬化阻害を抑制し、保護層の表面硬化をより促進する目的で、紫外線照射領域（以下、硬化ゾーンと称することがある）を窒素ガス等の不活性ガスでパージして酸素濃度を低下することができる。硬化ゾーンの酸素濃度を低下させる際の酸素濃度は０．０１％〜５％が好ましい。
硬化性の保護層（Ａ）形成用組成物の硬化反応を促進する目的で、硬化ゾーン内の温度を高めることができる。硬化反応の促進の観点からは、硬化ゾーン内の温度を２５℃〜１００℃とすることが好ましく、３０℃〜８０℃がより好ましく、４０℃〜７０℃がさらに好ましい。
【００８５】
ポリシロキサンを含む保護層（以下、保護層（Ｂ）と称することがある）は、シロキサン化合物を用いたゾルゲル法により、製造することができる。
保護層（Ｂ）は、シロキサンオリゴマーを縮合反応させて得られる化合物の少なくとも１種を含むことが好ましい。
本開示におけるシロキサンオリゴマーとしては、１種のシラン化合物を用いて得られた部分加水分解縮合物、及び２種以上のシラン化合物を用いて得られた部分共加水分解縮合物を用いることができる。
なお、シラン化合物とは、加水分解性シリル基及び／又はシラノール基を有する化合物であり、シリル基は加水分解してシラノール基となり、シラノール基は脱水縮合してシロキサン結合が生成する。
【００８６】
なお、このような部分（共）加水分解縮合物はシリコーンアルコキシオリゴマーとして市販されている化合物を使用してもよく（例えば、信越化学工業（株）などから市販されている。）、また、常法に基づき、加水分解性シラン化合物に対し当量未満の加水分解水を反応させた後に、アルコール、及び塩酸等の副生物を除去することによって製造したものを使用してもよい。
なお、シロキサン化合物としては、市販品を用いることができる。
シロキサン化合物の市販品の例としては、三菱化学（株）のＭＫＣ（登録商標）シリケートＭＳ５１、ＭＫＣシリケートＭＳ５６、ＭＫＣシリケートＭＳ５７、ＭＫＣシリケートＭＳ５６Ｓ、ＭＫＣメチルシリケート５３Ａ、ＭＫＣエチルシリケート４０、ＭＫＣエチルシリケート４８、ＭＫＣＥＭＳ４８５等が挙げられる。
【００８７】
保護層（Ｂ）の形成方法としては、具体的には、例えば、反応触媒である酢酸水溶液を撹拌しながら、シロキサン化合物である３−グリシドキシプロピルトリメトキシシランを滴下し、次に、テトラエトキシシランを酢酸水溶液中に撹拌しながら添加し、撹拌を継続して水とシロキサン化合物との反応を進行させ、所望により含有させるシリカ粒子と、キレート剤と、界面活性剤とを順次添加し、保護層（Ｂ）形成用塗布液を調製し、これを用いて保護層（Ｂ）を形成する方法が挙げられる。
既述のようにして得られた保護層（Ｂ）形成用塗布液を、樹脂層の表面に塗布し、加熱硬化させることで保護層（Ｂ）を得ることができる。
【００８８】
（その他の成分）
保護層を形成するための保護層形成用組成物には、既述の樹脂の前駆体としてのモノマー（重合性化合物）、重合開始剤または反応触媒に加え、本開示の効果を損なわない限りにおいて、目的に応じて種々のその他の成分を含むことができる。
保護層形成用組成物が含むことができるその他の成分としては、例えば、溶媒、充填剤、硬化性を有しないバインダー樹脂、ノニオン界面活性剤、カチオン界面活性剤、アニオン界面活性剤等の界面活性剤、密着促進剤、粘着剤、粘着付与剤、酸化防止剤、凝集防止剤等が挙げられる。また、保護層形成用組成物が重合開始剤を含有する場合には、光重合開始剤の感度を向上させる増感剤、光重合開始剤の安定性に寄与する光安定剤、熱重合禁止剤などを含有してもよい。
【００８９】
（溶媒）
保護層を塗布法により形成する際には、保護層形成用組成物は、溶媒を含むことができる。
溶媒としては、水、有機溶剤、及び水と有機溶媒の混合物などが使用される。溶媒は、保護層形成用組成物に含まれる各成分の溶解性、分散性、及び調製された保護層形成用組成物の塗布面状性、取り扱い容易性を考慮して選ばれることが好ましい。
【００９０】
有機溶剤としては、エステル、エーテル、ケトン、芳香族炭化水素等が挙げられる。
エステルとしては、例えば、酢酸エチル、酢酸−ｎ−ブチル、酢酸イソブチル、ギ酸アミル、酢酸イソアミル、酢酸イソブチル、プロピオン酸ブチル、酪酸イソプロピル、酪酸エチル、酪酸ブチル、乳酸メチル、乳酸エチル、オキシ酢酸アルキルエステル類（例：オキシ酢酸メチル、オキシ酢酸エチル、オキシ酢酸ブチル（具体的には、メトキシ酢酸メチル、メトキシ酢酸エチル、メトキシ酢酸ブチル、エトキシ酢酸メチル、エトキシ酢酸エチル等が挙げられる。））、３−オキシプロピオン酸アルキルエステル類（例：３−オキシプロピオン酸メチル、３−オキシプロピオン酸エチル等（具体的には、３−メトキシプロピオン酸メチル、３−メトキシプロピオン酸エチル、３−エトキシプロピオン酸メチル、３−エトキシプロピオン酸エチル等が挙げられる。））、２−オキシプロピオン酸アルキルエステル類（例：２−オキシプロピオン酸メチル、２−オキシプロピオン酸エチル、２−オキシプロピオン酸プロピル等（具体的には、２−メトキシプロピオン酸メチル、２−メトキシプロピオン酸エチル、２−メトキシプロピオン酸プロピル、２−エトキシプロピオン酸メチル、２−エトキシプロピオン酸エチル等が挙げられる。））、２−オキシ−２−メチルプロピオン酸メチル、２−オキシ−２−メチルプロピオン酸エチル（具体的には、２−メトキシ−２−メチルプロピオン酸メチル、２−エトキシ−２−メチルプロピオン酸エチル等が挙げられる。）、ピルビン酸メチル、ピルビン酸エチル、ピルビン酸プロピル、アセト酢酸メチル、アセト酢酸エチル、２−オキソブタン酸メチル、２−オキソブタン酸エチル、酢酸シクロヘキシル、プロピオン酸１−メチル−２−メトキシエチル等が挙げられる。
【００９１】
エーテルとしては、例えば、ジエチレングリコールジメチルエーテル、テトラヒドロフラン、エチレングリコールモノメチルエーテル、エチレングリコールモノエチルエーテル、メチルセロソルブアセテート、エチルセロソルブアセテート、ジエチレングリコールモノメチルエーテル、ジエチレングリコールモノエチルエーテル、ジエチレングリコールモノブチルエーテル、プロピレングリコールモノメチルエーテル、プロピレングリコールモノメチルエーテルアセテート（以下、ＰＥＧＭＥＡと称することがある）、ジエチレングリコールモノエチルエーテルアセテート（以下、エチルカルビトールアセテートと称することがある）、ジエチレングリコールモノブチルエーテルアセテート（以下、ブチルカルビトールアセテートと称することがある）、プロピレングリコールモノエチルエーテルアセテート、プロピレングリコールモノプロピルエーテルアセテート等が挙げられる。
ケトンとしては、例えば、メチルエチルケトン、シクロヘキサノン、２−ヘプタノン、３−ヘプタノン等が挙げられる。
芳香族炭化水素としては、例えば、トルエン、キシレン等が好適に挙げられる。
【００９２】
これらの有機溶剤は、保護層形成用組成物に１種のみ用いてもよく、各成分の溶解性、分散性、塗布面状の改良などの観点から、２種以上を併用してもよい。
【００９３】
保護層形成用組成物が溶媒を含む場合の溶媒の含有量としては、保護層形成用組成物中の全固形分濃度が１０質量％〜８０質量％になる量が好ましく、１５質量％〜６０質量％になる量がより好ましい。
【００９４】
（保護層の厚み）
保護層の厚みは、０．５μｍ〜１０μｍであることが好ましく、１μｍ〜８μｍであることがより好ましく、３μｍ〜６μｍであることがさらに好ましい。
保護層の厚みが上記の範囲において、一般式（１）で表される化合物の樹脂層からの浸み出し抑制効果がより良好になる。
【００９５】
（樹脂成形体の使用）
本開示の樹脂成形体は、上記構成としたため、樹脂層に含まれる一般式（１）で表される化合物の浸み出しが長期に亘り抑制される。このため、一般式（１）で表される化合物の浸み出しに起因する樹脂成形体の白化、即ち、ヘイズの上昇が抑制され、長期間に亘り使用した場合でも、透明な外観と紫外線等の遮断効果とを維持することができる。
このため、本開示の樹脂成形体は、画像表示装置、小型端末などのディスプレイ用保護シート、眼鏡レンズ、建築材料用ウィンドウフィルム等に好適に使用し得る。
【００９６】
＜眼鏡レンズ＞
本開示の樹脂成形体は、例えば、眼鏡レンズとして好適に使用される。
本開示の樹脂成形体を適用した眼鏡レンズは、レンズ形状の樹脂層と、樹脂層の少なくとも一方の面上に、既述の保護層とを有する。
眼鏡レンズとしての樹脂成形体は、既述の樹脂層を、まず眼鏡レンズ状に成形し、レンズ状の樹脂層の少なくとも一方の面上に、既述の保護層を設けることにより得ることができる。
眼鏡レンズである本開示の樹脂成形体は、眼鏡レンズが、既述の一般式（１）で表される化合物を含むことにより、例えば、通信端末、画像表示装置などを、眼鏡レンズを介して目視した場合、長波長紫外線、ブルーライトなどによる目への影響を低減することができる。
本開示の樹脂成形体を眼鏡レンズに使用する場合には、樹脂成形体の透明性が良好であるために、目視の対象である画像、物品等の色再現性が良好となるという付加的な効果をも有する。
【００９７】
なお、保護層としてポリシロキサンを含む保護層（Ｂ）を用いることで、ケイ素のアルコキシド化合物を加水分解および重縮合して得られる保護層（Ｂ）は、レンズ基材となる樹脂層との密着性が良好であり、且つ、膜強度が良好である点で好ましい。さらに、ケイ素のアルコキシド化合物を原料とする保護層（Ｂ）は、表面の疎水性に優れ、眼鏡レンズの表面に汚れが付き難くなるという利点をも有する。
本開示の樹脂成形体に適用し得るポリシロキサンを含む保護層（Ｂ）は、例えば、特開２０１３-２２５４６１号公報の段落番号〔００４２〕〜〔００５４〕にゾルゲル膜として記載されており、特開２０１３-２２５４６１号公報に記載の導電性材料を含有させない膜を形成することで、本開示における保護層（Ｂ）に適用することができる。
【００９８】
なお、本開示の樹脂成形体を眼鏡レンズに適用する場合には、樹脂層に含まれる樹脂として、既述の眼鏡レンズ用に好適な熱可塑性樹脂を用いることが好ましい。
既述の熱可塑性樹脂を用いて眼鏡レンズを作製する場合、原料樹脂と一般式（１）で表される化合物とを含む樹脂組成物を、溶融押出し機を用いてペレット状に成形し、得られたペレット状の樹脂を用いて射出成形法などの公知の成形法を適用して眼鏡レンズの形状の樹脂層を作製することができる。
【００９９】
熱硬化性樹脂を用いて眼鏡レンズを作製する場合、通常は樹脂の前駆体であるモノマーと、一般式（１）で表される化合物と、重合開始剤又は架橋剤とを含有する樹脂組成物を調製し、得られた樹脂組成物をモールド（成形型）内に充填して、加熱して硬化させることで眼鏡レンズの形状の樹脂層を作製することができる。
【０１００】
（眼鏡）
本開示の樹脂成形体を適用した眼鏡レンズを備える眼鏡を得るには、既述の眼鏡レンズを適切な眼鏡フレームに装着すればよい。
本開示の樹脂成形体はブルーライト遮断性が良好であることから、画像表示装置のディスプレイを見る作業などを長時間行った場合の眼の疲労の軽減が期待できる。
また、長期間使用した場合にも、ヘイズの上昇が抑制されることから、ブルーライト遮断性が良好であり、且つ、観察者が、眼鏡レンズを介して対象物を目視にて視認する際に、眼鏡レンズを介することによる対象物の色相の変化を感じ難く、観察する対象物の色再現性も良好となる。
【０１０１】
＜樹脂フィルム＞
本開示の樹脂成形体は、樹脂フィルムに適用することができる。
本開示の樹脂成形体を適用した樹脂フィルムは、フィルム状の樹脂層と、樹脂層の一方の面上に、既述の保護層とを有する。このため、樹脂フィルムは紫外線等の遮断効果を有し、ブルーライトカットフィルムとして使用し得る。
樹脂フィルムとしての樹脂成形体は、既述の樹脂層を、まずフィルム状に成形し、フィルム状の樹脂層の片方の面上に、既述の保護層を積層することにより得ることができる。
保護層は、塗布法で形成してもよく、別にフィルム状に成形した保護層を、樹脂層の面上に転写して形成してもよい。なかでも、製造の簡易性、および樹脂層との密着性がより良好となるという観点から、保護層は塗布法で形成することが好ましい。また、既述の保護層（Ｂ）は、その特性から塗布法により形成される。
【０１０２】
樹脂フィルムとしての樹脂成形体は、柔軟性、及び形状追従性に優れるため、任意の箇所に固定して、ブルーライトカット用保護フィルムとして使用することができる。
【０１０３】
（樹脂フィルムの用途）
ディスプレイにタッチパネルが設けられたモバイル端末、例えば、スマートフォン、タブレット端末などのディスプレイには、タッチパネルを保護するための透明部材として、例えば、カバーガラス等を有する。透明部材の表面上には、種々の目的で、後付けのディスプレイ用フィルムが貼付される場合がある。
本開示の樹脂成形体である樹脂フィルムは、ディスプレイ用フィルムとして好適に使用できる。本開示の樹脂フィルムをディスプレイ用フィルムとして使用することで、タッチパネル操作等におけるディスプレイを目視する場合における、紫外線、ブルーライトなどの目への影響を低減することができる。
樹脂フィルムは、経時によるヘイズの上昇が抑制され、ディスプレイ上における画像の視認性、色再現性が良好となる。また、以下の実施例における評価にて明らかなように、本開示の樹脂成形体は、カールが抑制されているため、モバイル端末の購入者等がディスプレイ用フィルムとして本開示の樹脂フィルムを貼付する際の作業性も良好となる。
【０１０４】
本開示の樹脂成形体を樹脂フィルムとした場合、紫外線等の影響を低減する目的で使用されるディスプレイ用フィルムとして好適である。即ち、安定性に優れた特定紫外線吸収剤を含む樹脂層と、保護層とを備えることで、長期間使用してもヘイズの上昇が抑制され、かつ、優れた紫外線吸収能が維持される。樹脂フィルムは、例えば、樹脂フィルムにおける樹脂層を有する側の面上に粘着層を配置することで、ディスプレイ用フィルムとして好適に使用できる。
樹脂フィルムをディスプレイ用フィルムに適用する場合には、樹脂フィルムの樹脂層側の面上に、公知の粘着剤を塗布し、粘着層を形成する態様とすることができる。
なお、ディスプレイ用フィルムでは、樹脂フィルムの保護層側に、汚れを防ぐために離型フィルムを設けてもよい。また、所望により既述の反射防止層を設けてもよい。
ディスプレイ用フィルムは、例えば、粘着層を介して、モバイル端末等の透明部材の表面上に貼り付けて使用される。
粘着層は、後述するブルーライトカット積層体における粘着層と同様の粘着層を使用することができ、粘着層の形成方法も同様である。
【０１０５】
＜ブルーライトカット用積層体＞
本開示のブルーライトカット積層体は、透明基材と、透明基材の少なくとも一方の面上に備えられた粘着層と、粘着層の透明基材と接する面とは反対側の面上に備えられた既述の樹脂フィルムとしての樹脂成形体と、を有する。樹脂フィルムは、樹脂層側が粘着剤層と接して設けられることが好ましい。
本開示のブルーライトカット積層体は、透明基材を有するため、強度と耐久性とにより優れ、透明基材と、樹脂フィルムとしての樹脂成形体とが粘着層を介して密着しているため、透明基材に樹脂成形体が安定に固定化され、耐久性が良好である。このため、ブルーライトカット機能を必要とする種々の用途に使用することができる。
【０１０６】
（透明基材）
ブルーライトカット積層体に用い得る透明基材には、特に制限はなく、ガラス基材、透明な樹脂基材等が好適な例として挙げられる。
透明基材に使用し得る樹脂としては、ポリエチレンテレフタレート（ＰＥＴ）、ポリエチレンナフタレート（ＰＥＮ）、ポリブチレンテレフタレート（ＰＢＴ）、ポリシクロヘキサンジメチレンテレフタレート（ＰＣＴ）等のポリエステル、ポリプロピレン（ＰＰ）、ポリエチレン（ＰＥ）、ポリ塩化ビニル（ＰＶＡ）、トリセルロースアセテート（ＴＡＣ）などが挙げられ、なかでも、汎用性の点で、ＰＥＴが好ましい。
透明基材は、ガラス基材の場合には、必要な物性を有するガラス板を適宜選択して使用することができる。樹脂基材の場合は、既述の樹脂を常法によりフィルム状に成形して得ることができる。また、市販の樹脂フィルムを透明基材として使用することができる。
【０１０７】
透明基材の厚みは、ブルーライトカット積層体を適用する用途、サイズ、強度など、使用目的に応じて適宜選択することができる。
例えば、ブルーライトカット積層体を画像表示装置の保護シートとして使用する場合には、一般的には、５μｍ〜２５００μｍであることが好ましく、２０μｍ〜５００μｍであることがより好ましい。
透明基材とは、光学的に透明な支持体であること意味する。基材が透明であるとは、基材の４３０ｎｍ〜７００ｎｍの平均透過率が８５％以上であり、かつ、４３０ｎｍ〜７００ｎｍの波長域において、透過率がいずれも８０％以上であることを意味する。透明基材の４３０ｎｍ〜７００ｎｍの平均透過率は、９０％以上が好ましく、９５％以上がより好ましい。４３０ｎｍ〜７００ｎｍの平均透過率等は、既述の樹脂成形体における測定方法により得ることができる。
透明基材の４３０ｎｍ〜７００ｎｍの平均透過率は、既述の樹脂成形体における４３０ｎｍ〜７００ｎｍの平均透過率の測定方法と同様にして得ることができる。
【０１０８】
（粘着層）
本実施形態のブルーライトカット積層体は、既述の樹脂フィルムと透明基材との間に接着層を有する。即ち、透明基材の片面に粘着層を有し、粘着層の透明基材と接する側とは反対の面に樹脂フィルムを有する。樹脂フィルムである樹脂成形体の樹脂層を有する側が、粘着層と接する側に配置されることが好ましい。
粘着層に用いる接着剤、及び粘着剤の種類は特に限定されない。
粘着層に用いることができる粘着剤としては、特に制限されず、公知の粘着剤を使用することができる。
粘着剤としては、例えば、アクリル系粘着剤、ゴム系粘着剤、シリコーン系粘着剤などが挙げられる。なお、アクリル系粘着剤とは、（メタ）アクリルモノマーの重合体（（メタ）アクリルポリマー）を含む粘着剤である。アクリル系粘着剤には、既述の重合体が主成分であれば、即ち、例えば、粘着剤全量に対する既述の重合体の含有量が５０質量％以上であれば、他の成分、例えば、後述する粘着付与剤、ゴム成分などが含まれていてもよい。
粘着剤としては、例えば、「剥離紙・剥離フィルムおよび粘着テープの特性評価とその制御技術」、情報機構、２００４年、第２章に記載されているアクリル系粘着剤、ＵＶ硬化型粘着剤、シリコーン粘着剤等が本実施形態にも好適に用いられる。
【０１０９】
接着剤としては、例えば、ウレタン樹脂接着剤、ポリエステル接着剤、アクリル樹脂接着剤、エチレン酢酸ビニル樹脂接着剤、ポリビニルアルコール接着剤、ポリアミド接着剤、シリコーン接着剤等が挙げられ、接着強度がより高いという観点から、ウレタン樹脂接着剤またはシリコーン接着剤が好ましい。
接着剤は市販品を使用することができ、市販品としては、たとえば、東洋インキ（株）製のウレタン樹脂系接着剤（ＬＩＳ−０７３−５０Ｕ：商品名）が挙げられる。接着剤は、硬化剤（ＣＲ−００１：商品名、東洋インキ（株）製）と併用することも好ましい。
本実施形態のブルーライトカット積層体における粘着層の厚みは、５μｍ〜１００μｍの範囲であることが、粘着力とハンドリング性との両立の点で好ましい。
【０１１０】
本開示のブルーライトカット積層体には、透明基材、粘着層、及び樹脂層と保護層とを含む樹脂成形体に加え、必要に応じて他の層を設けてもよい。
例えば、ブルーライトカット積層体には、耐傷性向上の観点から、樹脂成形体の保護層側の面上に、さらにハードコート層を有することができる。
【実施例】
【０１１１】
以下に実施例と比較例を挙げて本開示の樹脂成形体、ブルーライトカット積層体についてさらに具体的に説明する。以下の実施例に示す材料、使用量、割合、処理内容、処理手順等は、本開示の趣旨を逸脱しない限り適宜変更することができる。したがって、本開示は、以下に示す具体例により限定的に解釈されない。【０１１２】
［実施例１］
（樹脂層の形成）
１６０℃で８時間乾燥させたポリエチレンテレフタレート（ＰＥＴ）のペレットと、一般式（１）で表される化合物である下記構造の化合物（Ａ）とを混合し、押し出し機に投入した。溶融温度２８０℃で溶融混練し、化合物（Ａ）含有ペレットであるマスターバッジを調製した。
その後、１６０℃で８時間乾燥させたＰＥＴペレットと、上記で得られた化合物（Ａ）含有ペレットであるマスターバッジとを、樹脂層における化合物（Ａ）の含有量が０．７質量％となる量にて混合し、２８０℃で溶融混練を行い、溶融押出し法により、厚さ１００μｍのフィルムとしての樹脂層を形成した。【０１１３】
【化１３】
2018180929.tif 000015
【０１１４】
（保護層の形成）
得られた樹脂層の片方の面上に、下記表１に記載の処方に従って混合して調製したウレタン樹脂含有保護層１形成用組成物を塗布し、１６０℃で２分乾燥させ、厚さ４．８μｍのウレタン樹脂含有保護層１を形成した。【０１１５】
【表１】
2018180929.tif 000016
【０１１６】
（樹脂成形体の形成）
既述の如くして樹脂層の面上に形成された保護層の面上に、下記表２に記載の処方に従い調製したＡ−１溶液を、ワイヤーバーを用いて、乾燥後の平均厚みが３０ｎｍとなる量で塗布し、１５０℃で１分間加熱し、乾燥させて硬化することにより高屈折率層を形成した。【０１１７】
【表２】
2018180929.tif 000017
【０１１８】
上記で得た高屈折率層の面上に、下記処方に従い調製したＢ−１溶液を、ワイヤーバーを用いて乾燥後の平均厚みが３０ｎｍになる量で塗布した。その後、１３０℃で１分間加熱し、乾燥、固化し、低屈折率層１を形成した。【０１１９】
−銀ナノディスク分散液ｂ２の調製−
１．銀ナノディスク分散液ｂ１の調液
まず、銀ナノディスク分散液ｂ１を調液する。
ＮＴＫＲ−４（ステンレス鋼、日新製鉄工業（株））製の反応容器に、イオン交換水１３Ｌ（リットル）を計量し、ステンレス鋼（ＳＵＳ３１６Ｌ）製のシャフトに、ＮＴＫＲ−４製のプロペラ４枚およびＮＴＫＲ−４製のパドル４枚を取り付けたアジターを備えるチャンバーを用いて、撹拌速度４００ｒｐｍ（rotations per minute ：回転／分）で撹拌しながら、１０ｇ／Ｌのクエン酸三ナトリウム（無水物）水溶液１．０Ｌを添加し、混合液を３５℃に保温した。得られた混合液に、８．０ｇ／Ｌの濃度のポリスチレンスルホン酸水溶液０．６８Ｌを添加し、更に０．０４Ｎ（ｍｏｌ／Ｌ）の水酸化ナトリウム水溶液を用いて２３ｇ／Ｌに調製した水素化ホウ素ナトリウム水溶液０．０４１Ｌを添加した。さらに、０．１０ｇ／Ｌの硝酸銀水溶液１３Ｌを５．０Ｌ／ｍｉｎで添加した。【０１２０】
次に、１０ｇ／Ｌのクエン酸三ナトリウム（無水物）水溶液１．０Ｌとイオン交換水１１Ｌとを添加し、更に、８０ｇ／Ｌのヒドロキノンスルホン酸カリウム水溶液０．６８Ｌを添加した。撹拌速度を８００ｒｐｍに上げて、０．１０ｇ／Ｌの硝酸銀水溶液８．１Ｌを０．９５Ｌ／ｍｉｎで添加した後、３０℃に降温した。
その後、４４ｇ／Ｌのメチルヒドロキノン水溶液８．０Ｌを添加し、次いで、後述する４０℃のゼラチン水溶液を全量添加した。撹拌速度を１２００ｒｐｍに上げて、後述する亜硫酸銀白色沈殿物混合液を全量添加し、調製液とした。
調製液のｐＨを測定し、ｐＨ変化が止まった段階で、１ＮのＮａＯＨ水溶液５．０Ｌを０．３３Ｌ／ｍｉｎで添加した。その後、２．０ｇ／Ｌの１−（ｍ−スルホフェニル）−５−メルカプトテトラゾールナトリウム水溶液（ＮａＯＨとクエン酸（無水物）を用いてｐＨ＝７．０±１．０に調整した水溶液）０．１８Ｌを添加し、更に、７０ｇ／Ｌの１，２−ベンズイソチアゾリン−３−オン水溶液（ＮａＯＨの水溶液を用いて、アルカリ性に調整した水溶液）０．０７８Ｌを添加した。このようにして銀ナノディスク分散液ｂ１を調製した。【０１２１】
２．ゼラチン水溶液の調製
ステンレス（ＳＵＳ３１６Ｌ）製の溶解タンクにイオン交換水１６．７Ｌを計量した。ＳＵＳ３１６Ｌ製のアジターで低速撹拌を行いながら、脱イオン処理を施したアルカリ処理牛骨ゼラチン（ＧＰＣ重量平均分子量２０万）１．４ｋｇを添加した。
更に、脱イオン処理、蛋白質分解酵素処理、および過酸化水素による酸化処理を施したアルカリ処理牛骨ゼラチン（ＧＰＣ重量平均分子量２．１万）０．９１ｋｇを添加した。その後４０℃に昇温し、ゼラチンの膨潤と溶解を同時に行って完全に溶解させ、既述の銀ナノディスク分散液ｂ１の調液に用いるゼラチン水溶液を得た。【０１２２】
３．亜硫酸銀白色沈殿物混合液の調製
ＳＵＳ３１６Ｌ製の溶解タンクにイオン交換水８．２Ｌを計量し、１００ｇ／Ｌの硝酸銀水溶液８．２Ｌを添加した。ＳＵＳ３１６Ｌ製のアジターで高速撹拌を行いながら、１４０ｇ／Ｌの亜硫酸ナトリウム水溶液２．７Ｌを短時間で添加して、亜硫酸銀の白色沈澱物を含む混合液、即ち、既述の銀ナノディスク分散液ｂ１の調液に用いる亜硫酸銀白色沈殿物混合液を調製した。この亜硫酸銀白色沈殿物混合液は、使用する直前に調製した。【０１２３】
４．銀ナノディスク分散液ｂ２の調製
既述で得た銀ナノディスク分散液ｂ１を、遠沈管に８００ｇ採取して、１ＮのＮａＯＨおよび１Ｎの硫酸の少なくとも１種を用いて、２５℃における液のｐＨを、９．２±０．２の範囲に調整した。
遠心分離機（日立工機（株）製、ｈｉｍａｃＣＲ２２ＧＩＩＩ、アングルローターＲ９Ａ）を用いて、液温を３５℃に設定して、９０００ｒｐｍにて６０分間の遠心分離操作を行った後、上澄み液を７８４ｇ分離除去した。沈殿した銀ナノディスクに０．２ｍＭのＮａＯＨ水溶液を加えて合計４００ｇとし、撹拌棒を用いて手撹拌して粗分散液にした。
これと同様の操作で２４本分の粗分散液を調製して合計９６００ｇとし、ＳＵＳ３１６Ｌ製のタンクに添加して混合した。
更に、Ｐｌｕｒｏｎｉｃ３１Ｒ１（ＢＡＳＦ社製）の１０ｇ／Ｌ溶液（メタノール：イオン交換水＝１：１（体積比）の混合液で希釈）を１０ｍｌ（ミリリットル）添加した。【０１２４】
プライミクス（株）製、オートミクサー２０型（撹拌部はホモミクサーＭＡＲＫＩＩ）を用いて、タンク中の粗分散液と、既述のＰｌｕｒｏｎｉｃ３１Ｒ１の溶液との混合物に、９０００ｒｐｍで１２０分間のバッチ式分散処理を施した。分散中の液温は５０℃に保った。分散後、２５℃に降温してから、プロファイルＩＩフィルター（日本ポール（株）製、製品型式ＭＣＹ１００１Ｙ０３０Ｈ１３）を用いてシングルパスの濾過を行って、銀ナノディスク分散液ｂ２を得た。
即ち、調液した銀ナノディスク分散液ｂ１に、既述の手順にて脱塩処理および再分散処理を施して、銀ナノディスク分散液ｂ２（表３に示す分散液ｂ２）を調製した。【０１２５】
【表３】
2018180929.tif 000018
【０１２６】
次に、低屈折率層１の面上に、下記表４に記載の処方に従い調製したＣ−１溶液を、ワイヤーバーを用いて乾燥後の平均厚みが６５ｎｍになる量で塗布し、６０℃で１分間加熱後、露光量：２００ｍＪ／ｃｍ２で紫外線を照射して硬化させ、低屈折率層２を形成した。なお、下記化合物Ｍ−１１は特開２００６−２８２８０号公報の段落番号〔００１７〕から〔００２５〕に記載の方法により調製した。【０１２７】
【表４】
2018180929.tif 000019
【０１２８】
【化１４】
2018180929.tif 000020
【０１２９】
既述の方法により、樹脂層の面上に、保護層、高屈折率層、低屈折率層１及び低屈折率層２を、この順に有する実施例１の樹脂成形体を得た。
実施例１の樹脂積層体における高屈折率層、低屈折率層１及び低屈折率層２は反射防止層として機能する。【０１３０】
［実施例２〜１０］
（樹脂層の形成）
１６０℃で８時間乾燥させたポリエチレンテレフタレート（ＰＥＴ）のペレットと、上記構造の化合物（Ａ）とを混合し、押し出し機に投入した。溶融温度２８０℃で溶融混練し、化合物（Ａ）含有ペレットであるマスターバッジ（化合物（Ａ）含有マスターバッジペレット）を調製した。
その後、１６０℃で８時間乾燥させたＰＥＴペレットと、化合物（Ａ）含有ペレットであるマスターバッジとを、樹脂層における化合物（Ａ）の含有量が、下記表５に記載の量となる比率にて混合し、２８０℃で溶融混練を行い、溶融押出し法により、厚さ１００μｍのフィルムとしての樹脂層を形成した。【０１３１】
（保護層の形成）
上記で得た樹脂層の面上に、以下の方法でアクリル樹脂含有保護層１を形成した。
下記表５に記載の材料を、アクリル樹脂含有保護層１形成用組成物の欄に記載の量で混合し、アクリル樹脂含有保護層１形成用組成物を調製した。得られたアクリル樹脂含有保護層１形成用組成物を、下記表９〜表１１に記載した膜厚となる量で、樹脂層の面上に塗布し、６０℃で２分乾燥させてアクリル樹脂含有保護層１形成用組成物層を形成した。その後、露光量：３２０ｍＪ／ｃｍ２で紫外線を照射して、アクリル樹脂含有保護層１形成用組成物層を硬化させ、樹脂層の面上に、表９〜表１１に記載の厚みのアクリル樹脂含有保護層１を有する実施例２〜実施例１０の樹脂成形体を得た。【０１３２】
【表５】
2018180929.tif 000021
【０１３３】
［実施例１１］
実施例１と同様にして、厚み１００μｍの樹脂層を形成した。
得られた樹脂層の面上にゾルゲル法により、ポリシロキサン含有保護層を形成した。
即ち、まず、下記表６に示す成分を混合してポリシロキサン含有保護層形成用組成物を調製した。
具体的には、酢酸水溶液を撹拌しながら、３−グリシドキシプロピルトリメトキシシランを、この酢酸水溶液中に３分間かけて滴下した。次に、テトラエトキシシランを酢酸水溶液中に撹拌しながら３分間かけて添加した。続いて、２時間撹拌を続けた。次に、コロイダルシリカと、キレート剤と、界面活性剤とを順次添加し、ポリシロキサン含有保護層形成用組成物を調製した。【０１３４】
【表６】
2018180929.tif 000022
【０１３５】
樹脂層の表面をコロナ放電処理した。コロナ放電処理した樹脂層の面上に、既述のポリシロキサン含有保護層形成用組成物を、バーコート法により塗布し、１７０℃で１分間加熱して乾燥し、厚さ５μｍの保護層を形成した。ポリシロキサン含有保護層形成用組成物を塗布後に加熱することにより、シロキサン化合物の縮合反応が進行し、硬化する。
このようにして、樹脂層の面上にポリシロキサン含有保護層を有する実施例１１の樹脂成形体を得た。【０１３６】
［実施例１２］
実施例１と同様にして、厚み１００μｍの樹脂層を形成した。
得られた樹脂層の面上に、上記表５に記載のアクリル含有保護層１形成用組成物に代えて、アクリル含有保護層２形成用組成物を用いた以外は、実施例２と同様にしてアクリル樹脂含有保護層２を形成し、実施例１２の樹脂成形体を得た。【０１３７】
［実施例１３、１４］
実施例１と同様にして、厚み１００μｍの樹脂層を形成した。
得られた樹脂層の片方の面上に、表１に記載の処方に従い調製したウレタン樹脂含有保護層１塗布液組成物、またはウレタン樹脂含有保護層２塗布液組成物を、それぞれ乾燥後の膜厚が５μｍとなる量でバー塗布し、１６０℃で２分乾燥させ、樹脂層の片方の面上にウレタン樹脂含有保護層１（実施例１３）またはウレタン樹脂含有保護層２（実施例１４）を形成し、実施例１３及び実施例１４の樹脂成形体を得た。【０１３８】
［実施例１５］
実施例２において用いた一般式（１）で表される化合物である化合物（Ａ）に代えて、下記構造の化合物（Ｂ）を用いた以外は実施例２と同様にして、実施例１５の樹脂成形体を得た。【０１３９】
【化１５】
2018180929.tif 000023
【０１４０】
［実施例１６］
実施例２において用いた一般式（１）で表される化合物である化合物（Ａ）に代えて、下記構造の化合物（Ｃ）を用いた以外は実施例２と同様にして、実施例１６の樹脂成形体を得た。【０１４１】
【化１６】
2018180929.tif 000024
【０１４２】
［実施例１７〜２０］
（樹脂層の形成：眼鏡レンズ）
チオウレタン樹脂の前駆体モノマーであるＭＲ−８（登録商標）〔商品名、屈折率：１．６０、三井化学（株）〕を１００質量部、既述の化合物（Ａ）を表９〜表１１に記載の量、及び重合触媒であるジブチルスズジクロリドを０．０１質量部の含有比率で混合し、樹脂層形成用組成物を得た。得られた樹脂層形成用組成物を、成形金型（モールド）内に充填した後、１３０℃で２時間加熱し、硬化させることにより、厚さ２ｍｍの眼鏡レンズ用の樹脂層を作製した。作製した眼鏡レンズ用の樹脂層は、目視にて確認したところ、透明であることが確認された。【０１４３】
（保護層の形成）
得られた眼鏡レンズ用樹脂層を、表５に記載のアクリル樹脂含有保護層１形成用組成物中に浸漬し、その後引き上げ、眼鏡レンズ用樹脂層の両面にアクリル樹脂含有保護層１形成用組成物層を形成し、６０℃２分間、仮乾燥させた。その後、アクリル樹脂含有保護層１形成用組成物層に紫外線を照射して硬化させ、眼鏡レンズ用樹脂層の両面に厚さ５μｍのアクリル樹脂含有保護層１を有する眼鏡レンズである実施例１７〜２０の樹脂成形体を得た。【０１４４】
［比較例１］
実施例１と同様にして、厚み１００μｍの樹脂層を形成した。
比較例１では、保護層を形成せず、樹脂層のみの成形体とした。【０１４５】
［比較例２］
実施例２において用いた一般式（１）で表される化合物である化合物（Ａ）に代えて、比較化合物（比較紫外線吸収剤）である下記構造の比較化合物（Ｄ）を用いた以外は実施例２と同様にして、比較例２の樹脂成形体を得た。【０１４６】
【化１７】
2018180929.tif 000025
【０１４７】
［比較例３］
実施例１と同様にして、厚み１００μｍの樹脂層を形成した。
得られた樹脂層に対し、下記表７に記載の処方に従い、ポリビニルアルコール（ＰＶＡ）含有保護層形成用組成物を調製し、得られたＰＶＡ含有保護層形成用組成物を、バー塗布し、１３０℃で２分間乾燥させてＰＶＡ含有保護層を形成して、比較例３の樹脂成形体を得た。【０１４８】
【表７】
2018180929.tif 000026
【０１４９】
［比較例４］
実施例１と同様にして、厚み１００μｍの樹脂層を形成した。
得られた樹脂層に対し、下記表８に記載の処方に従い、変性ポリエチレン樹脂水性分散体を含むポリエチレン（ＰＥ）含有保護層形成用組成物を調製し、得られたＰＥ含有保護層形成用組成物を、バー塗布し、１３０℃で２分間乾燥させてＰＥ含有保護層を形成して、比較例４の樹脂成形体を得た。【０１５０】
【表８】
2018180929.tif 000027
【０１５１】
［樹脂成形体の評価］
得られた実施例、比較例の各樹脂成形体を以下の方法により評価した。
（１．ＳＰ値）
保護層が含有する樹脂のＳＰ値（溶解度パラメーター）を、Ｆｅｄｏｒｓ法によって算出し、その値を表６に示す。
Ｆｅｄｏｒｓ法は、既述の文献であるＰｒｏｐｅｒｔｉｅｓ  ｏｆ  ＰｏｌｙｍｅｒのＴａｂｌｅ７．４に記載されており、算出方法は当該文献の記載に従った。【０１５２】
（２．波長４００ｎｍ〜４２０ｎｍの紫外線遮断率）
各実施例および比較例の樹脂成形体について、紫外可視近赤外分光計（ＵＶ３１００、島津社製）を用い、保護層を有する面から光を入射させた際の、波長３００ｎｍから８００ｎｍにおける透過率の測定を行い、波長４００ｎｍから４２０ｎｍの範囲における透過率の平均値を算出した。その平均値を１００％から引いた値を４００ｎｍ〜４２０ｎｍの波長の光の遮断率とした。下記評価基準で評価した結果を表９〜表１１に示す。
［評価基準］
Ａ：波長４００ｎｍ〜４２０ｎｍの光の遮断率６０％以上
Ｂ：波長４００ｎｍ〜４２０ｎｍの光の遮断率３０％以上６０％未満
Ｃ：波長４００ｎｍ〜４２０ｎｍの光の遮断率３０％未満【０１５３】
（３．樹脂成形体からの特定紫外線吸収剤の浸み出し評価）
樹脂成形体からの一般式（１）で表される化合物の浸み出しの状況をヘイズにより評価した。即ち、樹脂成形体から一般式（１）で表される化合物の浸み出した場合、浸み出した化合物により樹脂の白化が起こり、樹脂のヘイズが上昇する。樹脂のヘイズの上昇の程度により、一般式（１）で表される化合物の浸み出し抑制効果を評価した。
ヘイズは、ヘイズメーター（ＮＤＨ５０００、日本電色工業製）を用いて測定し、下記評価基準で評価した。結果を表９〜表１１に示す。
［評価基準］
Ａ：ヘイズ値  ２．０％以下
Ｂ：ヘイズ値  ２．０％を超え、３．０％以下
Ｃ：ヘイズ値  ３．０％を超える【０１５４】
（４．高温経時後の、樹脂成形体からの特定紫外線吸収剤の浸み出し増加の評価）
各実施例および比較例の樹脂成形体について、９０℃、湿度３％ＲＨ雰囲気下で２５０時間にわたり経時し、経時試験前後のヘイズ値をヘイズメーター（ＮＤＨ５０００、日本電色工業製）を用いて測定し、経時後のヘイズ増加分を算出し、下記評価基準で評価した。結果を下記表９〜表１１に示す。
［評価基準］
Ａ：ヘイズ値の増加が１．０％以下
Ｂ：ヘイズ値の増加が１．０％を超え、２．０％以下
Ｃ：ヘイズ値の増加が３．０％を超える【０１５５】
（５．樹脂成形体のカール性評価）
各実施例及び比較例の、シート状の樹脂成形体を１０ｃｍ×１０ｃｍの大きさに裁断して評価サンプルとした。得られた評価サンプルを、２５℃、相対湿度６０％の温度湿度環境に４８時間以上置いた後、平面上に静置したときに最も平面から離れているところまでの距離をカール量とし、以下の基準にて評価した。結果を下記表９〜表１１に示す。
［評価基準］
Ａ：カール量が±５ｍｍ未満である
Ｂ：カール量が±５ｍｍ以上±１０ｍｍ未満である
Ｃ：カール量が±１０ｍｍ以上である。【０１５６】
【表９】
2018180929.tif 000028
【０１５７】
【表１０】
2018180929.tif 000029
【０１５８】
【表１１】
2018180929.tif 000030
【０１５９】
表９〜表１１の評価結果より、実施例の各樹脂成形体は、いずれも長波長紫外線及びブルーライトの遮断性が良好であり、ヘイズの測定結果より、特定紫外線吸収剤の浸み出しが抑制され、製造直後のみならず、高温経時後においても、樹脂成形体からの特定紫外線吸収剤の浸み出しが抑制された結果、浸み出しに起因する白化が生じず、樹脂成形体はヘイズの上昇が抑制されていることがわかる。
実施例１と、実施例２との対比より、樹脂成形体に反射防止層を形成しても、性能の低下は見られなかった。
また、実施例１７〜実施例２０の結果より、本開示の樹脂成形体は眼鏡レンズに適用した場合でも、長波長紫外線及びブルーライトの遮断性が良好であり、紫外線吸収剤の浸み出しが長期間に亘り抑制されることがわかる。従って、実施例１７〜実施例２０の眼鏡レンズは、ヘイズの上昇が抑制され、かつ、眼鏡レンズを装着した眼鏡を用いた場合、ディスプレイ等の表示画像を目視した場合の紫外線及びブルーライトによる目の疲労の低減が期待できる。【０１６０】
他方、保護層を有しない比較例１の樹脂成形体、本発明の範囲外の樹脂を含む保護層を有する比較例３、４の樹脂成形体は、高温経時後にヘイズが上昇し、特定紫外線吸収剤の浸み出しによる白化が進行し、ヘイズが上昇したことがわかる。また、樹脂層に特定紫外線吸収剤に代えて、比較紫外線吸収剤（化合物（Ｄ））を含有する比較例２の樹脂成形体は、紫外線等の遮断性が著しく低いことがわかる。このことから、本開示における特定紫外線吸収剤は、樹脂に含有させ、加熱成形した場合でも、紫外線吸収能が維持されるのに対し、比較紫外線吸収剤を、同様に樹脂に含有させ、加熱成形した場合には、紫外線吸収剤が熱により損なわれ、紫外線吸収能が著しく低下したことがわかる。【０１６１】
なお、実施例１及び実施例２の樹脂成形体について、９０℃、湿度３％ＲＨ雰囲気下で２５０時間にわたり経時し、高温経時後の樹脂成形体の紫外線遮断率を、「２．波長４００ｎｍ〜４２０ｎｍの紫外線遮断率」と同様の方法で測定し、高温経時前後の紫外線遮断率の変動率を算出した。
その結果、紫外線遮断率の高温経時による変動率は、実施例１及び実施例２のいずれも３％以下であった。このことから、実施例１及び実施例２の樹脂成形体は、高温経時後も、紫外線遮断性が維持されていることがわかる。【０１６２】
［実施例２１］
実施例２で調製した樹脂成形体において、保護層を有する面とは反対側の面に、パナック（株）製パナクリーンＰＤ−Ｓ１（粘着層の厚み２５μｍ）の軽剥離セパレータ（シリコーンコートＰＥＴ）を剥がして、粘着層を貼り付け、樹脂成形体の樹脂層側の面上に粘着層を形成した。次に、粘着層を介して、透明基材である厚さ３ｍｍのガラス板に樹脂成形体を貼り合わせて、透明基材上に、粘着層と、樹脂成形体とを備えるブルーライトカット積層体を得た。
実施例２１のブルーライトカット積層体は、目視にて観察したところ、透明な積層体であり、「４．高温経時後の、樹脂成形体からの特定紫外線吸収剤の浸み出し増加の評価」を実施したところ、ヘイズ値の増加率は１．０％以下であり、高温経時による特定紫外線吸収剤の浸み出しに起因したヘイズの上昇が抑制されていることがわかる。
また、「２．波長４００ｎｍ〜４２０ｎｍの紫外線遮断率」と同様の方法で測定した４００ｎｍ〜４２０ｎｍ紫外線遮断率は、実施例２の樹脂積層体と同等であり、評価Ａランクであった。【０１６３】
２０１７年３月３１日に出願された日本国特許出願２０１７−０７１８５１の開示は参照により本明細書に取り込まれる。
本明細書に記載された全ての文献、特許出願、及び技術規格は、個々の文献、特許出願、及び技術規格が参照により取り込まれることが具体的かつ個々に記された場合と同程度に、本明細書中に参照により取り込まれる。
【国際調査報告】
2018180929.tif 000037
2018180929.tif 000038
2018180929.tif 000039
2018180929.tif 000040